(57)【特許請求の範囲】
【請求項１】
組成物であって、
式：
ＲＳ−Ｎ（Ｒ５）−Ｃ（Ｏ）−Ｎ（Ｈ）−ＲＡ
の少なくとも１つの尿素（マルチ）−（メタ）アクリレート（マルチ）−シラン化合物を含み、式中、
ＲＳは式：−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、
前記アルキレン、前記アリーレン、前記アルカリーレン、又は前記アラルキレン基は、場合により、１つ以上のカテナリー酸素原子を含有し、
各Ｙはアセテート基及びハロゲンから選択される加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、
Ｒ３は、Ｈであるか、又はＣＨ3であり、
ｎ＝１〜５であり、
Ｒ５は、Ｈ、Ｃ１〜Ｃ６アルキル若しくはＣ3〜Ｃ6シクロアルキル、又はＲＳであり、但し、次の条件：
ｎは２〜５であるか、Ｒ５はＲＳであるか、又はｑは２〜５である、のうちの少なくとも１つに該当する、組成物。
【請求項２】
物品であって、
（コ）ポリマーフィルム又は電子デバイスから選択される基材であって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物を含み、
式中、
ＲＳは式
−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
各Ｙはアセテート基、アリールオキシ基、及びハロゲンから選択される加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は−Ｏ、−Ｓ、又は−ＮＲ３であり、
Ｒ３は、Ｈであるか、又はＣＨ3であり、
ｎ＝１〜５であり、
Ｒ５は、Ｈ、Ｃ１〜Ｃ６アルキル若しくはＣ3〜Ｃ6シクロアルキル、又はＲＳであり、但し、次の条件：
ｎは２〜５であるか、Ｒ５はＲＳであるか、又はｑは２〜５である、のうちの少なくとも１つに該当する、物品。
【請求項３】
物品であって、
（コ）ポリマーフィルム又は電子デバイスから選択される基材であって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
更に
Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
各Ｙはアセテート基、アリールオキシ基、及びハロゲンから選択される加水分解性基であり、
Ｒ２は一価のアルキル又はアリール基であり、かつ、
ｐは１、２、又は３であり、
更に、Ｒ４はＨ、Ｃ１〜Ｃ６アルキル又はＣ3〜Ｃ６シクロアルキルであり、
ＲＡ１は、式
Ｒ１１ｄ−（Ａ）の（メタ）アクリル含有基であり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、かつ
Ｒ３は、Ｈ、又はＣＨ3である、物品。
【請求項４】
前記基材が、（コ）ポリマーフィルムであり、前記電子装置が固体照明装置、表示装置、及びこれらの組み合わせから選択される、請求項３に記載の物品を組み込む電子装置。
【請求項５】
プロセスであって、
（ａ）（コ）ポリマーフィルム又は電子デバイスから選択される基材の主表面にベース（コ）ポリマーを適用することであって、前記電子デバイスは、有機発光デバイス（ＯＬＥＤ）、電気泳動発光デバイス、液晶ディスプレイ、薄膜トランジスタ、光起電力装置、又はこれらの組み合わせを更に含む、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物として形成された（コ）ポリマーを含み、
式中、
ＲＳは式
−Ｒ１−［Ｓｉ（Ｙｐ）（Ｒ２）３−ｐ］ｑのシラン含有基であり、
式中、
Ｒ１は、多価アルキレン、アリーレン、アルカリーレン、又はアラルキレン基であり、
前記アルキレン、アリーレン、アルカリーレン、又はアラルキレン基は、場合により、１つ以上のカテナリー酸素原子を含有し、
Ｙは、アセテート基、アリールオキシ基、及びハロゲンから選択される加水分解性基であり、
Ｒ２は一価のアルキル又はアリール基であり、
ｐは１、２、又は３であり、
ｑは１〜５であり、
ＲＡは式
Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２の（メタ）アクリル基であり、
Ｘ２は、−Ｏ、−Ｓ、又は−ＮＲ３であり、Ｒ３はＨ、又はＣＨ3であり、ｎ＝１〜５であり、
Ｒ５は、Ｈ、Ｃ１〜Ｃ６アルキル若しくはＣ3〜Ｃ6シクロアルキル、又はＲＳであり、但し、次の条件：
ｎは２〜５であるか、Ｒ５はＲＳであるか、又はｑは２〜５である、のうちの少なくとも１つに該当する、プロセス。
【請求項６】
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
Ｒ１ｄは、二価アルキレン、アリーレン、アルカリーレン、又はアラルキレン基であり、前記アルキレン、前記アリーレン、前記アルカリーレン、又は前記アラルキレン基は、場合により、１つ以上のカテナリー酸素原子を含有し、
Ｙは、アセテート基、アリールオキシ基、及びハロゲンから選択される加水分解性基であり、
Ｒ２は一価のアルキル又はアリール基であり、かつ、
ｐは１、２、又は３であり、
ＲＡ１は、式
Ｒ１１ｄ−（Ａ）の（メタ）アクリル基含有基であり、
Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、かつ
Ａは式Ｘ２−Ｃ（Ｏ）−Ｃ（Ｒ３）＝ＣＨ２の（メタ）アクリル基であり、
Ｘ２は、−Ｏ、−Ｓ、又は−ＮＲ３であり、更に、Ｒ３はＨ、又はＣＨ3であり、
Ｒ４は、Ｈ、Ｃ１〜Ｃ６アルキル又はＣ3〜Ｃ6シクロアルキルである、プロセス。
【請求項７】
前記少なくとも１つの尿素（マルチ）−（メタ）アクリレート（マルチ）−シラン前駆体化合物が、化学反応を経て、前記酸化物層上の少なくとも一部分に保護（コ）ポリマー層を形成し、場合により、前記化学反応が、フリーラジカル重合反応、及び加水分解反応から選択される、請求項５又は６のいずれか一項に記載のプロセス。
【発明の詳細な説明】
【技術分野】
【０００１】
（関連出願の相互参照）
本出願は、米国仮出願特許第６１／６８１，００３号、米国仮出願特許第６１／６８１，００８号、米国仮出願特許第６１／６８１，０２３号、米国仮出願特許第６１／６８１，０５１号、及び米国仮出願特許第６１／６８０，９９５号（全て２０１２年８月８日出願）の利益を主張するものであり、これらの開示は、参照によりその全体が本明細書に援用される。
【０００２】
（発明の分野）
本開示は、尿素（マルチ）−（メタ）アクリレート（マルチ）−シラン化合物の調製、並びに複合バリアアセンブリの作製におけるその使用に関する。より具体的には、本開示は、物品及びバリアフィルムにおける多層複合バリアアセンブリに使用される、少なくとも１つの尿素（マルチ）−（メタ）アクリレート（マルチ）−シラン前駆体化合物の反応生成物を含む蒸着保護（コ）ポリマー層に関する。
【背景技術】
【０００３】
電気、パッケージング、及び装飾用途で、薄フィルム中に無機又はハイブリッド無機／有機層が用いられてきた。これらの層は、機械的強度、耐熱性、耐化学性、耐摩耗性、水分バリア、及び酸素バリアなどの所望の性質を提供することができる。感応性の材料を水蒸気による損傷から保護するために、非常に透明な多層バリアコーティングも開発されてきた。感湿材料は、有機、無機、及びハイブリッド有機／無機半導体デバイス等の電子部品となり得る。多層バリアコーティングは感湿材料上に直接成膜されてもよく、又は（コ）ポリマーフィルム等の可撓性透明基材上に成膜されてもよい。
【０００４】
多層バリアコーティングは、各種作製方法により作製することができる。こうした方法としては、溶液コーティング、ロールコーティング、ディップコーティング、スプレーコーティング、スピンコーティングといった液体コーティング法、並びに化学気相成長法（ＣＶＤ）、プラズマ化学気相成長法（ＰＥＣＶＤ）、スパッタリング及び固体材料の熱蒸発のための真空法といったドライコーティング法が挙げられる。多層バリアコーティングに関する手法の１つは、薄型コポリマーフィルム保護層が組み入れられた酸化アルミニウム又は酸化ケイ素等の多層酸化物コーティングを生成することである。酸化物／（コ）ポリマーフィルムの各対は、多くの場合「ダイアド」と称され、酸化物／（コ）ポリマーの交互の多層構造は、水分及び酸素に対する十分な保護を提供するために数個のダイアドを含み得る。このような透明多層バリアコーティング及びプロセスの例は、例えば、米国特許第５，４４０，４４６号（Ｓｈａｗ  ｅｔ  ａｌ．）、米国特許第５，８７７，８９５号（Ｓｈａｗ  ｅｔ  ａｌ．）、米国特許第６，０１０，７５１号（Ｓｈａｗ  ｅｔ  ａｌ．）、米国特許第７，０１８，７１３号（Ｐａｄｉｙａｔｈ  ｅｔ  ａｌ．）、及び米国特許第６，４１３，６４５号（Ｇｒａｆｆ  ｅｔ  ａｌ．）に見ることができる。
【発明の概要】
【課題を解決するための手段】
【０００５】
一態様では、本開示は、式ＲＳ−Ｎ（Ｒ５）−Ｃ（Ｏ）−Ｎ（Ｈ）−ＲＡの少なくとも１つの尿素（マルチ）−（メタ）アクリレート（マルチ）−シラン化合物を含む組成物を記載する。ＲＳは、式−Ｒ１−［Ｓｉ（Ｙｐ）（Ｒ２）３−ｐ］ｑのシラン含有基であり、式中、Ｒ１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、各Ｙは加水分解性基であり、Ｒ２は一価のアルキル又はアリール基であり、ｐは１、２、又は３であり、かつｑは１〜５である。加えて、ＲＡは、式Ｒ１１−（Ａ）ｎの基を含有する（メタ）アクリル基であり、式中、Ｒ１１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、Ａは、式Ｘ２−Ｃ（Ｏ）−Ｃ（Ｒ３）＝ＣＨ２を有する（メタ）アクリル基であり、Ｘ２は、−Ｏ、−Ｓ、又は−ＮＲ３であり、Ｒ３は、Ｈであるか、又はＣ１〜Ｃ４であり、かつｎ＝１〜５である。Ｒ５は、Ｈ、Ｃ１〜Ｃ６アルキル若しくはシクロアルキル、又はＲＳであり、但し、次の条件：ｎは２〜５である、Ｒ５はＲＳである、又はｑは２〜５である、うちの少なくとも１つに該当する。
【０００６】
前述の任意の実施形態において、各加水分解性基Ｙは、独立して、アルコキシ基、アセテート基、アリールオキシ基、及びハロゲンから選択される。前述のいくつかの特定の実施形態例において、少なくともいくつかの加水分解性基Ｙはクロリンである。
【０００７】
別の態様では、本開示は、（コ）ポリマーフィルム又は電子装置から選択される基材を記載し、電子装置は、有機発光デバイス（ＯＬＥＤ）、電気泳動発光デバイス、液晶ディスプレイ、薄膜トランジスタ、光起電力装置、又はこれらの組み合わせ、ベース（コ）ポリマー層上の酸化物層、及び酸化物層上の保護（コ）ポリマー層を更に含み、保護（コ）ポリマー層は、上記の通り、式ＲＳ−Ｎ（Ｒ５）−Ｃ（Ｏ）−Ｎ（Ｈ）−ＲＡの少なくとも１つの前述の尿素（マルチ）−（メタ）アクリレート（マルチ）−シラン前駆体化合物の反応生成物を含む。
【０００８】
更なる態様では、本開示は、（コ）ポリマーフィルム又は電子装置から選択される基材を含む物品を記載し、電子装置は、有機発光デバイス（ＯＬＥＤ）、電気泳動発光デバイス、液晶ディスプレイ、薄膜トランジスタ、光起電力装置、又はこれらの組み合わせ、基材の主表面上のベース（コ）ポリマー層、ベース（コ）ポリマー層上の酸化物層、及び酸化物層上の保護（コ）ポリマー層を更に含み、保護（コ）ポリマー層は、式ＲＳ１−Ｎ（Ｒ４）−Ｃ（Ｏ）−Ｎ（Ｈ）−ＲＡ１の少なくとも１つの前述の尿素（マルチ）−（メタ）アクリレート（マルチ）−シラン前駆体化合物の反応生成物を含む。ＲＳ１は、式−Ｒ１ｄ−Ｓｉ（Ｙｐ）（Ｒ２）３−ｐのシラン含有基であり、式中、Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、各Ｙは加水分解性基であり、Ｒ２は一価のアルキル又はアリール基であり、かつｐは１、２、又は３である。更に、Ｒ４はＨ、Ｃ１〜Ｃ６アルキル又はＣ１〜Ｃ６シクロアルキルである。ＲＡ１は、式Ｒ１１ｄ−（Ａ）の基を含有する（メタ）アクリルであり、式中、Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、Ａは、式Ｘ２−Ｃ（Ｏ）−Ｃ（Ｒ３）＝ＣＨ２を含む（メタ）アクリル基であり、更に、Ｘ２は、−Ｏ、−Ｓ、又は−ＮＲ３であり、かつＲ３はＨであるか、又はＣ１〜Ｃ４である。
【０００９】
前述の任意の物品において、各加水分解性基Ｙは、独立して、アルコキシ基、アセテート基、アリールオキシ基、及びハロゲンから選択される。前述の物品のいくつかの特定の実施形態例において、少なくともいくつかの加水分解性基Ｙはクロリンである。
【００１０】
任意の前述の物品の追加の実施形態例においては、物品は、更に、ベース（コ）ポリマー層上に、酸化物層及び保護（コ）ポリマー層の交互層を多数含む。本開示のいくつかの例示的な実施形態では、複合バリアアセンブリ、例えば、複合バリアフィルムが提供される。したがって、前述の任意の物品のいくつかの例示的な実施形態において、基材は可撓性透明（コ）ポリマーフィルムを含有し、場合により、基材は、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フッ素（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む。前述の任意の物品のその他の例示的な実施形態においては、ベース（コ）ポリマー層は、（メタ）アクリレート平滑層を含む。
【００１１】
前述の任意の物品の更に例示的な実施形態においては、酸化物層は、基ＩＩＡ、ＩＩＩＡ、ＩＶＡ、ＶＡ、ＶＩＡ、ＶＩＩＡ、ＩＢ、又はＩＩＢから選択される原子の少なくとも１つの酸化物、窒化物、炭化物又はホウ化物、基ＩＩＩＢ、ＩＶＢ、又はＶＢの金属類、希土類金属類、あるいはそれらの組み合わせ又は混合物を含有する。任意の前述の物質のいくつかの例示的な実施形態においては、物品は、保護（コ）ポリマー層に適用された酸化物層を更に含み、所望により、酸化物層は酸化シリコンアルミニウムを含有する。
【００１２】
更なる態様では、本開示は、光起電力装置、固体照明装置、表示装置、及びこれらの組み合わせから選択される物品において、上記のとおりの複合フィルムを使用する方法を記載する。例示的な固体照明装置としては、半導体発光ダイオード（ＳＬＥＤ、より一般的にはＬＥＤとして既知）、有機発光ダイオード（ＯＬＥＤ）、又はポリマー発光ダイオード（ＰＬＥＤ）が挙げられる。例示的な表示装置としては、液晶ディスプレイ、ＯＬＥＤディスプレイ、及び量子ドットディスプレイが挙げられる。
【００１３】
別の態様では、本開示は、（ａ）基材の主表面にベース（コ）ポリマー層を適用すること、（ｂ）ベース（コ）ポリマー層上に酸化物層を適用すること、並びに（ｃ）酸化物層に保護（コ）ポリマー層を成膜させること、を含むプロセスを記載し、保護（コ）ポリマー層は、上記の通り、式ＲＳ−Ｎ（Ｒ５）−Ｃ（Ｏ）−Ｎ（Ｈ）−ＲＡ、又はＲＳ１−Ｎ（Ｒ４）−Ｃ（Ｏ）−Ｎ（Ｈ）−ＲＡ１の少なくとも１つの前述の尿素（マルチ）−（メタ）アクリレート（マルチ）−シラン前駆体化合物の反応生成物として形成される（コ）ポリマーを含有する。基材は（コ）ポリマーフィルム又は電子デバイスから選択され、電子デバイスには、更に有機発光デバイス（ＯＬＥＤ）、電気泳動発光デバイス、液晶ディスプレイ、薄膜トランジスタ、光起電力装置、又はこれらの組み合わせが含まれる。
【００１４】
プロセスのいくつかの例示的な実施形態では、少なくとも１つの尿素（マルチ）−（メタ）アクリレート（マルチ）−シラン前駆体化合物は、化学反応を経て、酸化物層の少なくとも一部分上に保護（コ）ポリマー層を形成する。場合により、化学反応はフリーラジカル重合反応、及び加水分解反応から選択される。前述の任意のプロセスにおいて、各加水分解性基Ｙは、独立して、アルコキシ基、アセテート基、アリールオキシ基、及びハロゲンから選択される。前述の物品のいくつかの特定の実施形態例において、少なくともいくつかの加水分解性基Ｙはクロリンである。
【００１５】
任意の前述のプロセスのいくつかの特定の具体例となる実施形態において、工程（ａ）は、（ｉ）ベース（コ）ポリマー前駆体を蒸発させること、（ｉｉ）蒸発させたベース（コ）ポリマーを前記基材上に濃縮させること、並びに（ｉｉｉ）蒸発させたベース（コ）ポリマーを硬化させて、ベース（コ）ポリマー層を形成すること、を含む。特定のこのような例示的な実施形態において、ベース（コ）ポリマー前駆体には（メタ）アクリレートモノマーが含まれる。
【００１６】
任意の前述のプロセスの特定の具体例となる実施形態において、工程（ｂ）は、酸化物をベース（コ）ポリマー層上に成膜させた酸化物層を形成することを含む。成膜は、スパッタ蒸着、反応性スパッタリング、化学気相成長法、又はこれらの組み合わせを使用して実施する。任意の前述のプロセスのいくつかの特に例示的な実施形態において、工程（ｂ）は、ベース（コ）ポリマー層に無機酸化シリコンアルミニウム層を適用することを含む。任意の前述のプロセスの更に例示的な実施形態においては、プロセスは、ベース（コ）ポリマー層上に、保護（コ）ポリマー層及び酸化物層の交互層を多数形成するため、（ｂ）及び（ｃ）を連続的に反復する工程を更に含む。
【００１７】
任意の前述のプロセスの追加の例示的な実施形態においては、工程（ｃ）は、液体混合物から、少なくとも１つの尿素（マルチ）−（メタ）アクリレート（マルチ）−シラン前駆体化合物と（メタ）アクリレート化合物とを少なくとも１回同時蒸着すること、あるいは別個の液体供給源から、少なくとも１つの尿素（マルチ）−（メタ）アクリレート（マルチ）−シラン前駆体化合物と（メタ）アクリレート化合物とを連続的に蒸着することを更に含む。場合により、液体混合物は、約１０重量％以下の尿素（マルチ）−（メタ）アクリレート（マルチ）−シラン前駆体化合物を含有する。このようなプロセスの更なる例示的な実施形態では、工程（ｃ）は、１つの尿素（マルチ）−（メタ）アクリレート（マルチ）−シラン前駆体化合物と（メタ）アクリレート化合物とを酸化物層上に同時濃縮すること、あるいは尿素（マルチ）−（メタ）アクリレート（マルチ）−シラン前駆体化合物と（メタ）アクリレート化合物とを酸化物層上に連続的に濃縮すること、のうち少なくとも１つを更に含む。
【００１８】
任意の前述のプロセスの更なる例示的な実施形態において、尿素（マルチ）−（メタ）アクリレート（マルチ）−シラン前駆体化合物と（メタ）アクリレート化合物とを反応させて、酸化物層上に保護（コ）ポリマー層を形成させることは、酸化物層の少なくとも一部分上で生じる。
【００１９】
本開示のいくつかの例示的な実施形態は、湿分に曝露される用途で使用されるときに、改良された耐湿性を示す、複合バリアアセンブリ、物品又はバリアフィルムを提供する。本開示の例示的な実施形態は、優れた機械特性（弾性及び可撓性など）を示しつつ、なおも低酸素又は水蒸気透過率を有するバリアアセンブリ、物品又はバリアフィルムを形成することができる。
【００２０】
本開示によるバリアアセンブリ又はバリアフィルムの例示的な実施形態は、好ましくは、可視及び赤外光の両方を透過する。本開示によるバリアアセンブリ又はバリアフィルムの例示的な実施形態は、典型的には可撓性でもある。本開示によるバリアアセンブリバリアフィルムの例示的な実施形態は、一般的には、多層構造における熱応力又は収縮から生じ得る層間剥離又は反りを示さない。本明細書で開示されるバリアアセンブリ又はバリアフィルムの例示的な実施形態の特徴は、典型的には、高温及び多湿エージング後でさえ維持される。
【００２１】
以上が本開示の例示的な実施形態の様々な様態及び利点の概要である。上記要約は、それぞれの例示実施形態、又は本発明の特定の例示的な実施形態のすべてを記載することを意図するものではない。図面及び以下の詳細な説明は、本明細書に開示される原理を用いて、特定の好ましい実施形態を更に詳しく例証するものである。
【図面の簡単な説明】
【００２２】
添付の図面は、本明細書に組み込まれ、説明とともに明細書の一部を構成し、本開示の例示的な実施形態の利点及び原理を説明する。
【図１】本開示による例示的な実施形態による蒸着した接着促進コーティングを有する物品又はフィルムにおける例示的な耐湿バリアアセンブリを例示する図である。
【図２】本開示の例示的な実施形態によるバリアフィルムを作製するための例示的なプロセス及び装置を例示するダイアグラムである。
【００２３】
図中、同じ参照番号は、同様の要素を指す。本明細書の図は、縮尺図として描かれておらず、これらの図中、例示の構成要素は、選択された特徴を強調するために採られた寸法である。
【発明を実施するための形態】
【００２４】
用語
説明及び特許請求の範囲で特定の用語が使用されており、大部分は周知であるが、いくらか説明を必要とする場合がある。本明細書で使用される場合、
単語「ａ」、「ａｎ」、及び「ｔｈｅ」は、「少なくとも１つの」と同じ意味で用いられ、記載された要素の１つ以上を意味する。
【００２５】
開示されるコーティングされた物品における異なる要素の位置について「〜の上に」、「〜上の」、「〜を覆った」、「最も上の〜」、「〜の下の」といった、向きを表す単語を使用することによって、水平かつ上向きに置かれた基材に対する所定の要素の相対的な位置を示すものである。基材又は物品が、製造中又は製造後に空間内で任意の特定の配向を有するべきであることを意図しない。
【００２６】
基材あるいは本開示の物品又はフィルムにおけるバリアアセンブリに関する他の構成要素に関する層の位置を説明するための用語「オーバーコーティングされた」を使用することにより、基材又は他の構成要素の頂上にあるが、基材又は他の構成要素のいずれかに連続している必要はない、層を意味する。
【００２７】
２つの無機バリア層に関する（コ）ポリマー層の位置を説明するための用語「により分離された」を使用することは、無機バリア層間にあるが、無機バリア層のいずれか連続している必要はない、（コ）ポリマー層を意味する。
【００２８】
用語「バリアアセンブリ」、「バリアフィルム」又は「バリア層」は、蒸気、気体又は匂いの移動を不透過にするよう設計されたアセンブリ、フィルム又は層を指す。排除され得る例示的な気体類及び蒸気類としては、酸素及び／又は水蒸気が挙げられる。
【００２９】
モノマー、オリゴマー、又は化合物に関する用語「（メタ）アクリレート」は、アルコールとアクリレート又はメタクリル酸との応生成物として形成される、ビニル官能アルキルエステルを意味する。
【００３０】
「ポリマー」又は「（コ）ポリマー」という用語は、ホモポリマー及びコポリマー、並びに、例えば、共押出しによって、又は例えばエステル交換などの反応によって混和性ブレンド中で形成される場合があるホモポリマー又はコポリマーを含む。「コポリマー」という用語は、ランダム及びブロックコポリマーの両方を含む。
【００３１】
用語「硬化」は、例えば水の摂取により反応してフィルム層が固化する又は粘度が増大するといった、化学変化をもたらすプロセスを指す。
【００３２】
「架橋」（コ）ポリマーという用語は、（コ）ポリマー鎖が互いに共有化学結合によって、通常は架橋分子又は架橋基によって結合されてネットワーク（コ）ポリマーを形成している（コ）ポリマーを指す。架橋（コ）ポリマーは、一般に不溶性によって特徴付けられるが適当な溶媒の存在下で膨潤性を有してもよい。
【００３３】
用語「硬化（コ）ポリマー層」には、架橋（コ）ポリマーと未架橋の（コ）ポリマーとの両方が含まれる。
【００３４】
用語「Ｔｇ」は、薄フィルム形態ではなくバルクで評価される場合の硬化性（コ）ポリマーのガラス転移温度を指す。（コ）ポリマーが薄膜形状においてのみ試験され得る例においては、バルク形状のＴｇは、通常合理的な精度で推定され得る。バルク形状のＴｇ値は、（コ）ポリマーについての部分移動の開始及び、（コ）ポリマーがガラス状からゴム状に変化すると見なすことができる時点での変曲点（通常、二次転移）を決定する、示差走査熱量計（ＤＳＣ）を使用して、温度に対する熱対流の比を評価することにより通常測定される。バルク形状のＴｇ値は、動的機械熱分析（ＤＭＴＡ）法を使用しても推測され得る。同方法は、温度及び振動の周波数の関数としての（コ）ポリマーの係数の変化を測定する。
【００３５】
「可視光透過性」支持体、層、アセンブリ、又はデバイスという用語の使用により、スペクトルの可視部分にわたり、垂直軸に沿って測定される平均透過率Ｔｖｉｓが、少なくとも約２０％である支持体、層、アセンブリ、又はデバイスであることを意味する。
【００３６】
用語「金属」は、純金属（すなわち、例えば、銀、金、白金及び同様物などの元素形態の金属）又は金属合金を含む。
【００３７】
用語「蒸着コーティング」又は「蒸着」は、例えば、前駆体材料を蒸発し、続いて基材表面上に成膜させて、コーティング又はコーティング材料そのものとするなど、蒸気相から基材表面にコーティングを適用することを意味する。例示的な蒸着コーティングプロセスとしては、例えば、物理蒸着（ＰＶＤ）、化学気相成長法（ＣＶＤ）、及びこれらの組み合わせが挙げられる。
【００３８】
本開示の様々な例示的実施形態を特に図面に関連して説明する。本開示の例示的実施形態は、開示の趣旨及び範囲から逸脱することなく、様々な修正や変更が可能である。したがって、本開示の実施形態は以下に記述する例示的実施形態に限定されず、請求項及びそれと同等の任意のものに定められた制限によって支配されるものと理解されたい。
【００３９】
解決すべき課題の確認
可撓性バリアアセンブリ又はフィルムは、構成要素が水蒸気の侵入に感受性である電子デバイスに望ましい。多層バリアアセンブリ又はフィルムは、可撓性、軽量、耐久性であり、低コストの連続的なロール・ツー・ロール加工を可能にするなど、ガラスを上回る利点を提供し得る。
【００４０】
多層バリアアセンブリ又はフィルムを産生するための既知の方法はそれぞれ制限を有する。化学蒸着法（ＣＶＤ及びＰＥＣＶＤ）では、基材上に吸着させると反応して無機コーティングを形成する蒸発金属アルコキシド前駆物質が形成される。これらの方法は一般的に成膜速度が低く制限されており（したがって線速度も低い）、アルコキシド前駆物質の利用効率が低い（アルコキシド蒸気の多くがコーティングに取り込まれない）。ＣＶＤ法は、３００〜５００℃の範囲の、（コ）ポリマー基材には適当ではない場合のある高い基材温度を更に必要とすることが多い。
【００４１】
固体材料の熱蒸発（例、抵抗加熱又は電子線加熱）などの真空法によっても金属酸化物の成膜速度は低くなる。熱蒸発は、均一性の高いコーティング（例えば、光学コーティング）を必要とするロール幅のウェブ用途用に規模を拡大することは困難であり、高品質のコーティングを得るうえで基材の加熱を必要とする。更に蒸発／昇華法では、一般に小さい面積に限定されるイオン支援を、コーティングの品質を向上させるうえで必要とする。
【００４２】
金属酸化物の層を形成させる目的では、スパッタリングも用いられてきた。バリア酸化物層の形成に使用されるスパッタプロセスの成膜エネルギーは一般的に高いのに対し、（メタ）アクリレート層の成膜に関与するエネルギーは一般的に低い。結果として、（メタ）アクリレート層は、典型的には、（メタ）アクリレート層の下層、例えば、無機バリア酸化物下層に対して良好な接着特性を有さない。バリア酸化物に対する保護（メタ）アクリレート層の接着強度を増強させるためには、ケイ素サブ酸化物のスパッタ薄層が有用であることが、当該技術分野で既知である。積層においてケイ素サブ酸化物層が含有されない場合、保護（メタ）アクリレート層はバリア酸化物に対し乏しい初期接着を有する。ケイ素サブ酸化物層スパッタプロセスは、精確な電圧及び気体流設定を用い、接着性能を維持して実施すべきである。この成膜プロセスは、歴史的にノイズを生じやすく、結果的に、保護（メタ）アクリレート層が変化し、接着性が低くなる。したがって、増強された接着堅牢性及びプロセスの複雑性の軽減のため、最終的なバリア構成体におけるケイ素サブ酸化物層の必要性を排除することが望ましい。
【００４３】
標準的なバリア積層の「成膜に伴う」接着が当初基準を満たすものであった場合でも、サブ酸化物及び保護（メタ）アクリレート層は８５℃／８５％相対湿度（ＲＨ）の促進エージング条件に曝露したときに脆弱性を示す。この層間脆弱性により、結果として、物品又はフィルムにおけるバリアアセンブリが、保護を意図される装置から、予定よりも早い段階で層間剥離し得る。８５℃、８５％ＲＨ下でエージングしたときの初期接着強度が改良され、維持される多層構成体が望ましい。
【００４４】
この問題点に対する解決策の１つとして、「結合」層と呼ばれる特定の元素、例えばクロム、ジルコニウム、チタン、ケイ素などを使用することがあり、多くの場合、元素として、又は少量の酸素存在下で、材料の単一層、つまり薄層としてスパッタ成膜される。その後結合層の元素は、基材層である酸化物と、キャッピング層である（コ）ポリマーの両方と化学結合を形成できる。
【００４５】
一般に、結合層は真空コーティング業界で使用され、異なる材料層間の接着をもたらす。層の成膜に用いられるプロセスにおいて、適切な結合層原子の層濃度を得るためには、微調整が必要なことが多い。成膜は、真空圧の変動、ガス放出、及び他のプロセスからの交叉混入など、真空コーティングプロセスにおけるわずかな変化の影響を受ける場合があり、製品の接着レベルの変動の原因となる。更に、結合層は、水蒸気への曝露後に初期の接着レベルを維持しないことが多い。物品又はフィルムにおけるバリアアセンブリの接着性改良のためのより堅牢な解決策が望ましい。
【００４６】
課題を解決するための手段の発見
驚くべきことに、我々は、以降に更に詳細に記載される少なくとも１つ尿素（マルチ）−（メタ）アクリレート（マルチ）−シラン前駆体化合物の反応生成物を含む保護（コ）ポリマー層を含む複合バリアアセンブリ又はフィルムが、物品又はフィルムにおける多層複合体バリアアセンブリの接着性及び湿分バリア性能を改良することを発見した。これらの多層複合バリアアセンブリ又はバリアフィルムは、ガラス封入材の適応性のある代替物として、光起電、表示装置、照明、及び電子装置マーケットにおいて多数の用途を有する。
【００４７】
本開示の例示的な実施形態では、保護（コ）ポリマー層を物品又はフィルムにおける多層複合バリアアセンブリに適用する（例えば、蒸着コーティングにより）ためのプロセスにおいて使用される組成物を化学的に修飾することにより、望ましい技術的効果、並びに物品又はフィルムにおいて改良された多層複合バリアアセンブリを得るための技術的な課題に対する解決策が得られ、いくつかの例示的な実施形態においては、
１）無機酸化物表面との堅牢な化学結合、
２）（メタ）アクリレートコーティングに対する、（共）重合を介する堅牢な化学結合、
３）バルク（メタ）アクリレート材料と共蒸着され得るような、被修飾分子の物理的特性（例えば、沸点、蒸気圧及びこれに類するものなど）のいくつかの維持、が得られる。
【００４８】
多層複合体バリアアセンブリ又はフィルム
したがって、代表的な実施形態では、本開示は、基材、基材の主表面上のベース（コ）ポリマー層、ベース（コ）ポリマー層上の酸化物層、及び酸化物層上の保護（コ）ポリマー層を含む、物品又はフィルムにおける、多層複合バリアアセンブリを記載し、保護（コ）ポリマー層は、以降に更に記載される通り、一般式ＲＡ−ＮＨ−Ｃ（Ｏ）−Ｎ（Ｒ４）−Ｒ１１−［Ｏ−Ｃ（Ｏ）ＮＨ−ＲＳ］ｎ、又はＲＳ−ＮＨ−Ｃ（Ｏ）−Ｎ（Ｒ４）−Ｒ１１−［Ｏ−Ｃ（Ｏ）ＮＨ−ＲＡ］ｎを有する、少なくとも１つの尿素（マルチ）−（メタ）アクリレート（マルチ）−シラン前駆体化合物の反応生成物を含む。基材は（コ）ポリマーフィルム又は電子デバイスから選択され、電子デバイスには、更に有機発光デバイス（ＯＬＥＤ）、電気泳動発光デバイス、液晶ディスプレイ、薄膜トランジスタ、光起電力装置、又はこれらの組み合わせが含まれる。
【００４９】
以降に更に説明するとおり、この種類の物質は、イソシアネート官能性を有する（メタ）アクリレート化物質を、未希釈の状態で、又は溶液内で、アミノシラン化合物、及び場合により反応を促進させるためスズ化合物などの触媒と反応させることにより合成され得る。
【００５０】
図を参照すると、図１は、単一ダイアドを含む耐湿コーティングを有する物品又はフィルム１０における物品アセンブリにおける例示的なバリアアセンブリのダイアグラムである。物品又はフィルム１０におけるバリアアセンブチは、次の順、基材１２、ベース（コ）ポリマー層１４、酸化物層１６、本明細書に記載されるとおりの少なくとも１つの尿素（マルチ）−（メタ）アクリレート（マルチ）−シラン前駆体化合物の反応生成物を含む保護（コ）ポリマー層１８、及び任意選択的な酸化物層２０、で配置された層を含む。酸化物層１６及び保護（コ）ポリマー層１８は一緒にダイアドを形成するが、１つのダイアドのみを示す。フィルム１０は、基材１０及び最上ダイアド間に交互の酸化物層１６及び保護（コ）ポリマー層１８の追加のダイアドを含有し得る。
【００５１】
特定の例示的な実施形態では、物品又はフィルムにおける複合体バリアアセンブリは、ベース（コ）ポリマー層上に酸化物層及び保護（コ）ポリマー層の複数の交互層を含む。酸化物層及び保護（コ）ポリマー層は、一緒に「ダイアド」を形成し、１つの例示的な実施形態では、物品又はフィルムにおけるバリアアセンブリは物品又はフィルムにおいて多層バリアアセンブリを形成する１つ以上のダイアドを含有し得る。物品又はフィルム（すなわち、１つ以上のダイアドを含む）における多層バリアアセンブリの酸化物層及び／又は保護（コ）ポリマー層のそれぞれは、同一であっても異なっていてもよい。任意選択的な無機層、好ましくは酸化物層は、複数の交互層又はダイアド上に適用され得る。
【００５２】
いくつかの例示的な実施形態においては、尿素（マルチ）−（メタ）アクリレート（マルチ）−シラン前駆体化合物の反応生成物を少なくとも１つ含む保護（コ）ポリマー層１８は、フィルム１０の耐湿性及び下層の酸化物層に対する保護（コ）ポリマー層１８の接着の剥離強度を改良し、以下に更に記載するとおり、更なるバリア積層との接着、及び層間剥離耐性の改良をもたらす。現在、物品又はフィルム１０におけるバリアアセンブリに使用するのに好ましい材料を、以降及び実施例において同様に特定する。
【００５３】
保護ポリマー層
本開示は、包装材、例えば、電子装置の包装に使用するとき、酸素及び／又は水蒸気のバリア透過を低減させるのに有用である、複合バリアアセンブリ又はフィルムにおいて使用される（すなわち、バリアフィルムとして）保護（コ）ポリマー層を記載する。それぞれの保護（コ）ポリマー層は、その製造において、尿素（マルチ）−（メタ）アクリレート（マルチ）−シラン前駆体化合物として本明細書において記載の物質の少なくとも１つの組成物を含有し、それらの反応生成物は以下に記載のとおり、（コ）ポリマーを形成する。
【００５４】
したがって、いくつかの例示的な実施形態においては、本開示は、基材、基材の主表面上のベース（コ）ポリマー層、ベース（コ）ポリマー層上の酸化物層、及び酸化物層上の保護（コ）ポリマー層を含む複合バリアアセンブリ又はフィルムを記載し、保護（コ）ポリマー層は、以下に更に記載するとおり、式ＲＳ−Ｎ（Ｒ５）−Ｃ（Ｏ）−Ｎ（Ｈ）−ＲＡの、少なくとも１つの前述の尿素（マルチ）−（メタ）アクリレート（マルチ）−シラン前駆体化合物の反応生成物を含む。
【００５５】
他の例示的な実施形態においては、本開示は、基材、基材の主表面上のベース（コ）ポリマー層、ベース（コ）ポリマー層上の酸化物層、及び酸化物層上の保護（コ）ポリマー層を含有する物品又はフィルムにおける複合バリアアセンブリを記載し、保護（コ）ポリマー層は、式ＲＳ１−Ｎ（Ｒ４）−Ｃ（Ｏ）−Ｎ（Ｈ）−ＲＡ１の、少なくとも１つの前述の尿素（マルチ）−（メタ）アクリレート（マルチ）−シラン前駆体化合物の反応生成物を含む。ＲＳ１は、式−Ｒ１ｄ−Ｓｉ（Ｙｐ）（Ｒ２）３−ｐのシラン含有基であり、式中、Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、各Ｙは加水分解性基であり、Ｒ２は一価のアルキル又はアリール基であり、かつｐは１、２、又は３である。更に、Ｒ４はＨ、Ｃ１〜Ｃ６アルキル又はＣ１〜Ｃ６シクロアルキルである。ＲＡ１は、式Ｒ１１ｄ−（Ａ）の基を含有する（メタ）アクリルであり、式中、Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、Ａは、式Ｘ２−Ｃ（Ｏ）−Ｃ（Ｒ３）＝ＣＨ２を含む（メタ）アクリル基であり、更に、Ｘ２は、−Ｏ、−Ｓ、又は−ＮＲ３であり、かつＲ３はＨであるか、又はＣ１〜Ｃ４である。
【００５６】
前述の任意の物品において、各加水分解性基Ｙは、独立して、アルコキシ基、アセテート基、アリールオキシ基、及びハロゲンから選択される。前述の物品のいくつかの特定の実施形態例において、少なくともいくつかの加水分解性基Ｙはクロリンである。
【００５７】
複合体バリアアセンブリ又はバリアフィルム材料
本開示は、以下に更に記載するとおり、一般式ＲＡ−ＮＨ−Ｃ（Ｏ）−Ｎ（Ｒ４）−Ｒ１１−［Ｏ−Ｃ（Ｏ）ＮＨ−ＲＳ］ｎ、又はＲＳ−ＮＨ−Ｃ（Ｏ）−Ｎ（Ｒ４）−Ｒ１１−［Ｏ−Ｃ（Ｏ）ＮＨ−ＲＡ］ｎを有する少なくとも１つの尿素（マルチ）−ウレタン（メタ）アクリレート−シラン前駆体化合物の反応生成物を含む保護（コ）ポリマー層を記載する。なかでも、このような少なくとも１つの尿素（マルチ）−ウレタン（メタ）アクリレート−シラン前駆体化合物の反応生成物を含む（コ）ポリマー層は、物品又はフィルムにおける複合体バリアアセンブリの層間接着を改良するのに有用である。
【００５８】
尿素（マルチ）−（メタ）アクリレート（マルチ）−シラン前駆体化合物
本開示は、式ＲＳ−Ｎ（Ｒ５）−Ｃ（Ｏ）−Ｎ（Ｈ）−ＲＡの、少なくとも１つの尿素（マルチ）−（メタ）アクリレート（マルチ）−シラン化合物を含む、新規組成物も記載する。ＲＳは、式−Ｒ１−［Ｓｉ（Ｙｐ）（Ｒ２）３−ｐ］ｑのシラン含有基であり、式中、Ｒ１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、各Ｙは加水分解性基であり、Ｒ２は一価のアルキル又はアリール基であり、ｐは１、２、又は３であり、かつｑは１〜５である。加えて、ＲＡは、式Ｒ１１−（Ａ）ｎの基を含有する（メタ）アクリル基であり、式中、Ｒ１１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、Ａは、式Ｘ２−Ｃ（Ｏ）−Ｃ（Ｒ３）＝ＣＨ２を有する（メタ）アクリル基であり、Ｘ２は、−Ｏ、−Ｓ、又は−ＮＲ３であり、Ｒ３は、Ｈであるか、又はＣ１〜Ｃ４であり、かつｎ＝１〜５である。Ｒ５は、Ｈ、Ｃ１〜Ｃ６アルキル若しくはシクロアルキル、又はＲＳであり、但し、次の条件：ｎは２〜５である、Ｒ５はＲＳである、又はｑは２〜５である、うちの少なくとも１つに該当する。
【００５９】
前述の任意の実施形態において、各加水分解性基Ｙは、独立して、アルコキシ基、アセテート基、アリールオキシ基、及びハロゲンから選択される。前述のいくつかの特定の実施形態例において、少なくともいくつかの加水分解性基Ｙはクロリンである。
【００６０】
以降に更に説明するとおり、尿素（マルチ）−（メタ）アクリレート（マルチ）−シラン化合物は、イソシアネート官能性を有する（メタ）アクリレート化材料を、未希釈の状態で、又は溶液内で、アミノシラン化合物、及び場合により反応を促進させるためスズ化合物などの触媒と反応させることにより合成され得る。
【００６１】
これらの尿素（マルチ）−（メタ）アクリレート（マルチ）−シラン化合物のうちいくつかは、ただ１つのシラン基と、ただ１つの（メタ）アクリル基と含有し、式
ＲＳ１−Ｎ（Ｒ４）−Ｃ（Ｏ）−Ｎ（Ｈ）−ＲＡ１          （１）
であり、式中、
ＲＳ１は、式
−Ｒ１ｄ−Ｓｉ（Ｙｐ）（Ｒ２）３−ｐのシラン含有基であり、
Ｒ１ｄは、二価アルキレン、アリーレン、アルカリーレン、又はアラルキレン基であり、前記アルキレン、アリーレン、アルカリーレン、又はアラルキレン基は、場合により、１つ以上の
カテナリー酸素原子を含有し、
Ｙは、アルコキシ基、アセテート基、アリールオキシ基、及びハロゲン、特に塩素を含有する加水分解性基であり、
Ｒ２は一価のアルキル又はアリール基であり、かつ、
ｐは１、２、又は３であり、
ＲＡ１は、式
Ｒ１１ｄ−（Ａ）の基を含有する（メタ）アクリル基であり、
Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、かつ
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、更に、Ｒ３はＨ、又はＣ１〜Ｃ４であり、
Ｒ４は、Ｈ、Ｃ１〜Ｃ６アルキル又はシクロアルキルである。
【００６２】
例示的な尿素（マルチ）−（メタ）アクリレート（マルチ）−シラン化合物のいくつかは、２つ以上のシラン基及び／又は２つ以上の（メタ）アクリル基を含有し、一般式：
ＲＳ−Ｎ（Ｒ５）−Ｃ（Ｏ）−Ｎ（Ｈ）−ＲＡ      （２）
であり、式中、
ＲＳは式
−Ｒ１−［Ｓｉ（Ｙｐ）（Ｒ２）３−ｐ］ｑのシラン含有基であり、
式中、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
Ｙは、アルコキシ基、アセテート基、アリールオキシ基、及びハロゲン、特に塩素を含有する加水分解性基であり、
Ｒ２は一価のアルキル又はアリール基であり、かつ、
ｐは１、２、又は３であり、
ｑは１〜５であり、
ＲＡは式
Ｒ１１−（Ａ）ｎの（メタ）アクリル含有基であり、
Ｒ１１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、Ｒ３はＨ、又はＣ１〜Ｃ４であり、ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する。
【００６３】
モノイソシアネート官能性を有するいくつかの好適な（メタ）アクリレート化物質としては、３−イソシアナトエチルメタクリレート、３−イソシアナトエチルメタクリレート、及び１，１−ビス（アクリロイルオキシメチル）エチルイソシアネートが挙げられる。
【００６４】
本開示と関連して使用するのに好適なアミノシランは、第一級又は第ニ級であってよい。本開示の実施に有用ないくつかの第一級アミノシランは米国特許第４，３７８，２５０号（Ｔｒｅａｄｗａｙ  ｅｔ  ａｌ．，参照によりその全体が本願に援用される）に記載されており、このような第一級アミノシランとしては、アミノエチルトリエトキシシラン、β−アミノエチルトリメトキシシラン、β−アミノエチルトリエトキシシラン、β−アミノエチルトリブトキシシラン、β−アミノエチルトリプロポキシシラン、α−アミノ−エチルトリメトキシシラン、α−アミノエチルトリエトキシシラン、γ−アミノプロピルトリメトキシ−シラン、γ−アミノプロピルトリエトキシシラン、γ−アミノプロピルトリブトキシシラン、γ−アミノプロピル−トリプロポキシシラン、β−アミノプロピルトリメトキシシラン、β−アミノプロピルトリエトキシシラン、β−アミノ−プロピルトリプロポキシシラン、β−アミノプロピルトリブトキシシラン、α−アミノプロピルトリメトキシシラン、α−アミノプロピルトリエトキシシラン、α−アミノプロピルトリブトキシシラン、及びα−アミノプロピルトリ−プロポキシシランが挙げられる。
【００６５】
本開示の実施に有用ないくつかの第ニ級アミノシランとしては、Ｎ−メチルアミノプロピルトリメトキシシラン、Ｎ−メチルアミノプロピルトリエトキシシラン、ビス（プロピル−３−トリメトキシシラン）アミン、ビス（プロピル−３−トリエトキシシラン）アミン、Ｎ−ブチル−アミノプロピルトリメトキシシラン、Ｎ−ブチルアミノプロピルトリエトキシシラン、Ｎ−シクロヘキシル−アミノプロピルトリメトキシシラン、Ｎ−シクロヘキシルアミノメチルトリメトキシシラン、Ｎ−シクロヘキシルアミノメチルトリエトキシシラン、及びＮ−シクロヘキシルアミノメチルジエトキシ−モノメチルシランが挙げられる。
【００６６】
尿素化合物の典型的な調製手順は、Ｐｏｌｙｕｒｅｔｈａｎｅｓ：Ｃｈｅｍｉｓｔｒｙ  ａｎｄ  Ｔｅｃｈｎｏｌｏｇｙ，Ｓａｕｎｄｅｒｓ  ａｎｄ  Ｆｒｉｓｃｈ，Ｉｎｔｅｒｓｃｉｅｎｃｅ  Ｐｕｂｌｉｓｈｅｒｓ（Ｎｅｗ  Ｙｏｒｋ，１９６３（Ｐａｒｔ  Ｉ）、及び１９６４（Ｐａｒｔ  ＩＩ）に見ることができる。
【００６７】
尿素（マルチ）−（メタ）アクリレート（マルチ）−シラン前駆体化合物の分子量は、真空下、十分な蒸気圧範囲におけるものであり、プロセス条件は、蒸発、続く液薄膜への凝縮を実施するのに効果的ものである。分子量は、好ましくは約２，０００Ｄａ未満、より好ましくは１，０００Ｄａ未満、更により好ましくは５００Ｄａ未満である。
【００６８】
好ましくは、尿素（マルチ）−（メタ）アクリレート（マルチ）−シラン前駆体化合物は、蒸着混合物の２０重量％以下、より好ましくは蒸着混合物の１９％、１８％、１７％、１６％、１５％、１４％、１３％、１２％、１１％以下、更により好ましくは蒸着混合物の１０％、９％、８％、７％、６％、５％、４％、３％、２％、又は更には１重量％存在する。
【００６９】
任意選択的な無機層、好ましくは酸化物層は、保護（コ）ポリマー層上に適用され得る。現在好ましい無機層は、少なくとも１つの酸化シリコンアルミニウム又は酸化インジウムスズを含む。
【００７０】
基材
基材１２は、（コ）ポリマーフィルム又は電子デバイスから選択され、電子デバイスには、更に有機発光デバイス（ＯＬＥＤ）、電気泳動発光デバイス、液晶ディスプレイ、薄膜トランジスタ、光起電力装置、又はこれらの組み合わせが含まれる。
【００７１】
典型的には、電子装置の基材は感湿性電子装置である。感湿性電子装置は、例えば、有機、無機、又はハイブリッド有機／無機半導体装置であってよく、例えば、銅インジウムガリウム（ジ）セレン化物（ＣＩＧＳ）太陽電池などの光起電力装置、有機発光ディスプレイ（ＯＬＥＤ）、エレクトロクロミックディスプレイ、電気泳動ディスプレイ、又は量子ドットＬＣＤディスプレイなどの液晶ディスプレイ（ＬＣＤ）、などの表示装置、ＯＬＥＤ又はその他のエレクトロルミネセンス固体照明装置、あるいはこれらの組み合わせ並びに同様物が挙げられる。
【００７２】
いくつかの例示的な実施形態においては、基材１２は、可撓性光透過性（コ）ポリマーフィルムなどの可撓性、可視光透過性基材であってよい。本発明の好ましい例示的な一実施形態においては、基材は実質的に透明であり、５５０ｎｍ下で、少なくとも約５０％、６０％、７０％、８０％、９０％又は更には最大約１００％の可視光透過率を有し得る。
【００７３】
例示的な可撓性光透過性基材としては、例えば、ポリエステル、ポリアクリレート（例えば、ポリメチルメタクリレート）、ポリカーボネート、ポリプロピレン、高又は低密度ポリエチレン、ポリスルホン、ポリエーテルスルホン、ポリウレタン、ポリアミド、ポリビニルブチラール、ポリ塩化ビニル、フルオロポリマー（例えば、フッ化ポリビニリデン、エチレンテトラフルオロエチレン（ＥＴＦＥ）（コ）ポリマー、テラフルオロエチレン（terafluoroethylene）（コ）ポリマー、ヘキサフルオロプロピレン（コ）ポリマー、ポリテトラフルオロエチレン、及びそれらのコポリマー）、ポリエブチレン硫化物、環状オレフィン（コ）ポリマー、並びにエポキシなどの熱硬化性フィルム、セルロース誘導体、ポリイミド、ポリイミドベンゾキサゾール、及びポリベンゾキサゾールを含む、熱可塑性ポリマーフォルムが挙げられる。
【００７４】
本発明の好ましいポリマーフィルムは、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フルオロポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む。
【００７５】
いくつかの例示的な実施形態においては、基材は、米国特許出願第２００４／００３２６５８（Ａ１）号に記載のものなどの多層光学フィルム（「ＭＯＦ」）であってもよい。１つの例示的な実施形態では、フィルムは、ＰＥＴを含む基材上に作製できる。
【００７６】
基材は、例えば約０．０１〜約１ｍｍなど、様々な厚さを有し得る。しかし、例えば自己支持型物品が所望される場合などでは、基材は、これよりかなり厚くてもよい。こうした物品はまた、可撓性の基材を使用して作成された開示されるフィルムを、より大きな厚さを有する不撓性又は可撓性のより小さい補助的支持部材に積層又は（積層でなければ）接合することによっても便宜よく製造することができる。
【００７７】
（コ）ポリマーフィルムは、熱硬化、張力下でのアニーリング、又は（コ）ポリマーフィルムが拘束されていない場合に少なくとも熱安定化温度まで収縮を抑制するその他の技術を使用して熱安定化されてもよい。
【００７８】
ベース（コ）ポリマー層
図１を参照すると、ベース（コ）ポリマー層１４には、薄膜の成膜に好適な任意の（コ）ポリマーを含有させ得る。例えば、一態様では、ベース（コ）ポリマー層１４は、各種前駆体、例えば、ウレタン（メタ）アクリレート、イソボルニル（メタ）アクリレート、ジペンタエリスリトールペンタ（メタ）アクリレート、エポキシ（メタ）アクリレート、スチレン配合エポキシ（メタ）アクリレート、ジ−トリメチロールプロパンテトラ（メタ）アクリレート、ジエチレングリコールジ（メタ）アクリレート、１，３−ブチレングリコールジ（メタ）アクリレート、ペンタ（メタ）アクリレートエステル、ペンタエリスリトールテトラ（メタ）アクリレート、ペンタエリスリトールトリ（メタ）アクリレート、エトキシル化（３）トリメチロールプロパントリ（メタ）アクリレート、エトキシル化（３）トリメチロールプロパントリ（メタ）アクリレート、アルコキシル化三官能（メタ）アクリレートエステル、ジプロピレングリコールジ（メタ）アクリレート、ネオペンチルグリコールジ（メタ）アクリレート、エトキシル化（４）ビスフェノールジ（メタ）クリレート、シクロヘキサンジメタノールジ（メタ）アクリレートエステル、イソボルニル（メタ）アクリレート、環状ジ（メタ）アクリレート、トリス（２−ヒドロキシエチル）イソシアヌレートトリ（メタ）アクリレート、並びに前述のアクリレート及びメタクリレートから形成された（メタ）アクリレート化合物（例えば、オリゴマー又はポリマー）などのアクリレート又はメタクリレートを包含する、（メタ）アクリレートモノマー及び／又はオリゴマーから形成できる。好ましくは、ベース（コ）ポリマー前駆体は、（メタ）アクリレートモノマーを含む。
【００７９】
ベース（コ）ポリマー層１４は、モノマー又はオリゴマーの層を基材に塗布し、層を架橋し、例えばフラッシュ蒸着及び放射線架橋可能なモノマーの蒸着によってその位置で（コ）ポリマーを形成し、続いて例えば、電子ビームデバイス、ＵＶ光源、放電デバイス、又はその他の適したデバイスを使用して架橋することによって形成することができる。コーティング効率は基材を冷却することによって向上させることができる。
【００８０】
モノマー又はオリゴマーは、上記に明確に記載されるように、ロールコーティング（例えば、グラビアロールコーティング）、又はスプレーコーティング（例えば、静電気スプレーコーティング）等の従来のコーティング方法を使用して基材１２に塗布され、続いて架橋され得る。ベース（コ）ポリマー層１４は、溶媒中にオリゴマー又は（コ）ポリマーを含む層を塗布し、溶媒を除去するために、その塗布された層を乾燥することによって形成され得る。いくつかの場合では、化学蒸着（ＣＶＤ）を採用することもできる。
【００８１】
好ましくは、ベース（コ）ポリマー層１４は、フラッシュ蒸発及び蒸着後、その場で架橋することにより形成され、例えば、米国特許第４，６９６，７１９号（Ｂｉｓｃｈｏｆｆ）、米国特許第４，７２２，５１５号（Ｈａｍ）、米国特許第４，８４２，８９３号（Ｙｉａｌｉｚｉｓ  ｅｔ  ａｌ．）、米国特許第４，９５４，３７１号（Ｙｉａｌｉｚｉｓ）、米国特許第５，０１８，０４８号（Ｓｈａｗ  ｅｔ  ａｌ．）、米国特許第５，０３２，４６１号（Ｓｈａｗ  ｅｔ  ａｌ．）、米国特許第５，０９７，８００号（Ｓｈａｗ  ｅｔ  ａｌ．）、米国特許第５，１２５，１３８号（Ｓｈａｗ  ｅｔ  ａｌ．）、米国特許第５，４４０，４４６号（Ｓｈａｗ  ｅｔ  ａｌ．）、米国特許第５，５４７，９０８号（Ｆｕｒｕｚａｗａ  ｅｔ  ａｌ．）、米国特許第６，０４５，８６４号（Ｌｙｏｎｓ  ｅｔ  ａｌ．）、米国特許第６，２３１，９３９号（Ｓｈａｗ  ｅｔ  ａｌ．）及び米国特許第６，２１４，４２２号（Ｙｉａｌｉｚｉｓ）、国際特許出願公開第００／２６９７３号（Ｄｅｌｔａ  Ｖ  Ｔｅｃｈｎｏｌｏｇｉｅｓ，Ｉｎｃ．）、Ｄ．Ｇ．Ｓｈａｗ  ａｎｄ  Ｍ．Ｇ．Ｌａｎｇｌｏｉｓ，「Ａ  Ｎｅｗ  Ｖａｐｏｒ  Ｄｅｐｏｓｉｔｉｏｎ  Ｐｒｏｃｅｓｓ  ｆｏｒ  Ｃｏａｔｉｎｇ  Ｐａｐｅｒ  ａｎｄ  Ｐｏｌｙｍｅｒ  Ｗｅｂｓ」，６ｔｈ  Ｉｎｔｅｒｎａｔｉｏｎａｌ  Ｖａｃｕｕｍ  Ｃｏａｔｉｎｇ  Ｃｏｎｆｅｒｅｎｃｅ（１９９２）、Ｄ．Ｇ．Ｓｈａｗ  ａｎｄ  Ｍ．Ｇ．Ｌａｎｇｌｏｉｓ，「Ａ  Ｎｅｗ  Ｈｉｇｈ  Ｓｐｅｅｄ  Ｐｒｏｃｅｓｓ  ｆｏｒ  Ｖａｐｏｒ  Ｄｅｐｏｓｉｔｉｎｇ  Ａｃｒｙｌａｔｅ  Ｔｈｉｎ  Ｆｉｌｍｓ：Ａｎ  Ｕｐｄａｔｅ」，Ｓｏｃｉｅｔｙ  ｏｆ  Ｖａｃｕｕｍ  Ｃｏａｔｅｒｓ  ３６ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ（１９９３）、Ｄ．Ｇ．Ｓｈａｗ  ａｎｄ  Ｍ．Ｇ．Ｌａｎｇｌｏｉｓ，「Ｕｓｅ  ｏｆ  Ｖａｐｏｒ  Ｄｅｐｏｓｉｔｅｄ  Ａｃｒｙｌａｔｅ  Ｃｏａｔｉｎｇｓ  ｔｏ  Ｉｍｐｒｏｖｅ  ｔｈｅ  Ｂａｒｒｉｅｒ  Ｐｒｏｐｅｒｔｉｅｓ  ｏｆ  Ｍｅｔａｌｌｉｚｅｄ  Ｆｉｌｍ」，Ｓｏｃｉｅｔｙ  ｏｆ  Ｖａｃｕｕｍ  Ｃｏａｔｅｒｓ  ３７ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ（１９９４）、Ｄ．Ｇ．Ｓｈａｗ，Ｍ．Ｒｏｅｈｒｉｇ，Ｍ．Ｇ．Ｌａｎｇｌｏｉｓ  ａｎｄ  Ｃ．Ｓｈｅｅｈａｎ，「Ｕｓｅ  ｏｆ  Ｅｖａｐｏｒａｔｅｄ  Ａｃｒｙｌａｔｅ  Ｃｏａｔｉｎｇｓ  ｔｏ  Ｓｍｏｏｔｈ  ｔｈｅ  Ｓｕｒｆａｃｅ  ｏｆ  Ｐｏｌｙｅｓｔｅｒ  ａｎｄ  Ｐｏｌｙｐｒｏｐｙｌｅｎｅ  Ｆｉｌｍ  Ｓｕｂｓｔｒａｔｅｓ」，ＲａｄＴｅｃｈ（１９９６）、Ｊ．Ａｆｆｉｎｉｔｏ，Ｐ．Ｍａｒｔｉｎ，Ｍ．Ｇｒｏｓｓ，Ｃ．Ｃｏｒｏｎａｄｏ  ａｎｄ  Ｅ．Ｇｒｅｅｎｗｅｌｌ，「Ｖａｃｕｕｍ  Ｄｅｐｏｓｉｔｅｄ  Ｐｏｌｙｍｅｒ／Ｍｅｔａｌ  Ｍｕｌｔｉｌａｙｅｒ  Ｆｉｌｍｓ  ｆｏｒ  Ｏｐｔｉｃａｌ  Ａｐｐｌｉｃａｔｉｏｎ」，Ｔｈｉｎ  Ｓｏｌｉｄ  Ｆｉｌｍｓ  ２７０，４３〜４８（１９９５）、並びにＪ．Ｄ．Ａｆｆｉｎｉｔｏ，Ｍ．Ｅ．Ｇｒｏｓｓ，Ｃ．Ａ．Ｃｏｒｏｎａｄｏ，Ｇ．Ｌ．Ｇｒａｆｆ，Ｅ．Ｎ．Ｇｒｅｅｎｗｅｌｌ  ａｎｄ  Ｐ．Ｍ．Ｍａｒｔｉ��，「Ｐｏｌｙｍｅｒ−Ｏｘｉｄｅ  Ｔｒａｎｓｐａｒｅｎｔ  Ｂａｒｒｉｅｒ  Ｌａｙｅｒｓ」，Ｓｏｃｉｅｔｙ  ｏｆ  Ｖａｃｕｕｍ  Ｃｏａｔｅｒｓ  ３９ｔｈ  Ａｎｎｕａｌ  Ｔｅｃｈｎｉｃａｌ  Ｃｏｎｆｅｒｅｎｃｅ  Ｐｒｏｃｅｅｄｉｎｇｓ（１９９６）に記載の通りに形成される。
【００８２】
いくつかの例示的な実施形態においては、ベース（コ）ポリマー層１４（並びに同様に酸化物層１６及び保護（コ）ポリマー層１８）の平滑性及び連続性、並びに下層基材又は層に対するその接着は、適切な前処理により増強させることができる。好適な前処理レジメンの例は、好適な反応性又は非反応性雰囲気の存在下での放電（例えば、プラズマ、グロー放電、コロナ放電、誘電体バリア放電又は大気圧放電）、化学的前処理又はフレーム前処理を含む。これらの前処理は、続いて適用される（コ）ポリマー（又は無機）層の形成に対する、下層表面の受容力を高める助けとなる。プラズマ前処理は特に有用であり得る。
【００８３】
いくつかの例示的な実施形態においては、ベース（コ）ポリマー層１４とは異なる組成を有し得る別個の接着促進層を基材上又は下層に使用して接着性を改良することもできる。接着促進層は、例えば別個の（コ）ポリマー層、又は金属、金属酸化物、金属窒化物若しくは金属オキシナイトライドの層等の金属含有層であってもよい。接着促進層は、数ｎｍ（例えば、１又は２ｎｍ）〜約５０ｎｍの厚さを有してもよく、所望であれば、より厚くてもよい。
【００８４】
ベース（コ）ポリマー層の所望の化学組成及び厚さは、基材の性質及び表面トポグラフィーに部分的に依存するであろう。厚さは、次の酸化物層を適用できる、滑らかな欠陥のない表面を提供するに十分であることが好ましい。例えば、ベース（コ）ポリマー層は、数ｎｍ（例えば、２又は３ｎｍ）〜約５μｍの厚さを有してもよく、所望であれば、より厚くてもよい。
【００８５】
別の態様では、バリアアセンブリは、（コ）ポリマーフィルム及び感湿性装置から選択される基材を含有し、バリア層は、基材上に配置され、又は基材に隣接する。以下に更に記載する通り、バリアアセンブリは、感湿性装置を含む（コ）ポリマーフィルム基材、又は基材上に直接成膜することができ、プロセスは、多くの場合直接成膜又は直接封入と呼ばれる。例示的な直接成膜プロセス及びバリアアセンブリ、又は米国特許第５，６５４，０８４号（Ａｆｆｉｎｉｔｏ）、米国特許第６，５２２，０６７号（Ｇｒａｆｆ  ｅｔ  ａｌ．）、米国特許第６，５４８，９１２号（Ｇｒａｆｆ  ｅｔ  ａｌ．）、米国特許第６，５７３，６５２号（Ｇｒａｆｆ  ｅｔ  ａｌ．）、並びに米国特許第６，８３５，９５０号（Ｂｒｏｗｎ  ｅｔ  ａｌ．）に記載される。
【００８６】
いくつかの例示的な実施形態においては、可撓性電子装置は、本明細書に記載の方法により直接封入され得る。例えば、装置は可撓性バリア基材に取り付けることができ、無機層（１つ又は複数）、（コ）ポリマー層（１つ又は複数）、又はその他の層（１つ又は複数）の成膜中に電気的接続をそれらから保護するために、マスクを成膜することができる。多層バリアアセンブリを構成する無機層（１つ又は複数）、（コ）ポリマー層（１つ又は複数）、及びその他の層（１つ又は複数）は、本開示中に記載される通りに成膜でき、次にマスクを除去し、電気的接続を露出させることができる。
【００８７】
例示的な直接成膜又は直接封入の一実施形態において、感湿性装置は、感湿性電子装置である。感湿性電子装置は、例えば、有機、無機、又はハイブリッド有機／無機半導体装置であってよく、例えば、銅インジウムガリウム（ジ）セレン化物（ＣＩＧＳ）太陽電池などの光起電力装置、有機発光ディスプレイ（ＯＬＥＤ）、エレクトロクロミックディスプレイ、電気泳動ディスプレイ、又は量子ドットＬＣＤディスプレイなどの液晶ディスプレイ（ＬＣＤ）、などの表示装置、ＯＬＥＤ又はその他のエレクトロルミネセンス固体照明装置、あるいはこれらの組み合わせ並びに同様物が挙げられる。
【００８８】
多層バリアアセンブリ及び好適な透明多層バリアコーティングを作製するための好適なプロセスの例は、例えば、米国特許第５，４４０，４４６号（Ｓｈａｗ  ｅｔ  ａｌ．）、米国特許第５，８７７，８９５号（Ｓｈａｗ  ｅｔ  ａｌ．）、米国特許第６，０１０，７５１号（Ｓｈａｗ  ｅｔ  ａｌ．）、及び米国特許第７，０１８，７１３号（Ｐａｄｉｙａｔｈ  ｅｔ  ａｌ．）において見ることができる。本発明の好ましい実施形態において、物品又はフィルムにおけるバリアアセンブリは、米国特許第５，４４０，４４６号（Ｓｈａｗ  ｅｔ  ａｌ．）及び同第７，０１８，７１３号（Ｐａｄｉｙａｔｈ  ｅｔ  ａｌ．）に記載されているシステムと同様のロール・ツー・ロール真空チャンバ内で、基材上に様々な層を成膜させることにより作製されてもよい。
【００８９】
フラッシュ蒸発及び蒸着後、その場で架橋することによりベースポリマー層１４が形成されることが本発明では好ましく、例えば、米国特許第４，６９６，７１９号（Ｂｉｓｃｈｏｆｆ）、米国特許第４，７２２，５１５号（Ｈａｍ）、米国特許第米国特許第４，８４２，８９３号（Ｙｉａｌｉｚｉｓ  ｅｔ  ａｌ．）、米国特許第４，９５４，３７１号（Ｙｉａｌｉｚｉｓ）、米国特許第５，０１８，０４８号（Ｓｈａｗ  ｅｔ  ａｌ．）、米国特許第５，０３２，４６１号（Ｓｈａｗ  ｅｔ  ａｌ．）、米国特許第５，０９７，８００号（Ｓｈａｗ  ｅｔ  ａｌ．）、米国特許第５，１２５，１３８号（Ｓｈａｗ  ｅｔ  ａｌ．）、米国特許第５，４４０，４４６号（Ｓｈａｗ  ｅｔ  ａｌ．）、米国特許第５，５４７，９０８号（Ｆｕｒｕｚａｗａ  ｅｔ  ａｌ．）、米国特許第６，０４５，８６４号（Ｌｙｏｎｓ  ｅｔ  ａｌ．）、米国特許第６，２３１，９３９号（Ｓｈａｗ  ｅｔ  ａｌ．）、及び米国特許第６，２１４，４２２号（Ｙｉａｌｉｚｉｓ）、並びに国際特許出願公開第００／２６９７３号（Ｄｅｌｔａ  Ｖ  Ｔｅｃｈｎｏｌｏｇｉｅｓ、Ｉｎｃ．）に記載の通りに形成される。
【００９０】
酸化物層
物品又はフィルムにおける改良されたバリアアセンブリは、少なくとも１つの酸化物層１６を含有する。酸化物層は、好ましくは少なくとも１つの無機材料を含む。好適な無機材料としては、異なる原子の酸化物、窒化物、炭化物、又はホウ化物が挙げられる。酸化物層に含有される本発明の好ましい無機材料には、第ＩＩＡ、ＩＩＩＡ、ＩＶＡ、ＶＡ、ＶＩＡ、ＶＩＩＡ、ＩＢ、又はＩＩＢ族由来の原子、ＩＩＩＢ、ＩＶＢ、又はＶＢ属の金属、希土類金属、又はこれらの組み合わせの、酸化物、窒化物、炭化物、又はホウ化物が含まれる。いくつかの特に例示的な実施形態においては、無機層、より好ましくは無機酸化物層、を最上保護（コ）ポリマー層に適用することもできる。好ましくは、酸化物層は、酸化シリコンアルミニウム又は酸化インジウムスズを含む。
【００９１】
いくつかの例示的な実施形態においては、酸化物層の組成は、層の厚み方向に向かって変化でき、すなわち傾斜組成であり得る。このような例示的な実施形態では、酸化物層は好ましくは少なくとも２つの無機材料を含有し、及び２つの無機材料の比は酸化物層の厚みにわたって変化する。２つ無機材料の比とは、それぞれの無機材料の相対的割合を指す。比は、例えば質量比、容積比、濃度比、モル比、表面積比又は原子比であってもよい。
【００９２】
得られた傾斜酸化物層は、均質な単一構成成分層を改良するものである。バリア及び光学特性における更なる利益は、薄い真空成膜保護（コ）ポリマーフィルムと組み合わされた際に実現され得る。多層傾斜無機−（コ）ポリマーバリア積層は、光学特性及びバリア特性を向上させるよう形成され得る。
【００９３】
物品又はフィルムにおけるバリアアセンブリは、米国特許第５，４４０，４４６号（Ｓｈａｗ  ｅｔ  ａｌ．）及び同第７，０１８，７１３号（Ｐａｄｉｙａｔｈ  ｅｔ  ａｌ．）に記載されているシステムと同様のロール・ツー・ロール真空チャンバ内で、基材上に様々な層を成膜させることにより作製されてもよい。層の成膜はインラインであってよく、系を単回通過させるものであってよい。いくつかの場合では、物品又はフィルムにおけるバリアアセンブリにシステムを複数回通過させて、いくつかのダイアドを有する物品又はフィルムにおける多層バリアアセンブリを形成することができる。
【００９４】
第１及び第２の無機材料は、金属若しくは非金属原子、又は金属若しくは非金属原子の組み合わせの酸化物、窒化物、炭化物又はホウ化物であってもよい。「金属又は非金属」原子という表現は、周期律表ＩＩＡ、ＩＩＩＡ、ＩＶＡ、ＶＡ、ＶＩＡ、ＶＩＩＡ、ＩＢ、若しくはＩＩＢ族の金属、又はＩＩＩＢ、ＩＶＢ若しくはＶＢ族の希土類金属、又はそれらの組み合わせから選択される原子を意味する。好適な無機材料には、例えば、シリカ等の酸化ケイ素、アルミナ等の酸化アルミニウム、チタニア等の酸化チタン、酸化インジウム、酸化スズ、酸化インジウムスズ（「ＩＴＯ」）、酸化タンタル、酸化ジルコニウム、酸化ニオビウム、窒化アルミニウム、窒化ケイ素、窒化ホウ素、酸化窒化アルミニウム、酸化窒化ケイ素、酸化窒化ホウ素、酸化ホウ化ジルコニウム、酸化ホウ化チタン、及びこれらの組み合わせ等の金属酸化物、金属窒化物、金属炭化物、金属酸化窒化物、金属酸化ホウ化物、及びこれらの組み合わせが挙げられる。ＩＴＯは、それぞれの元素成分を適切に選択することによって導電性になり得るセラミック材料の特殊部類の一例である。ケイ素−アルミニウム酸化物及び酸化インジウムスズは、酸化物層１６を形成する、本発明の好ましい無機材料である。
【００９５】
明確さのため、以下の説明に記載される酸化物層１６は、酸化物の組成物に向けられているが、組成物は、上述したように酸化物、窒化物、炭化物、ホウ化物、オキシ窒化物、オキシホウ化物等の任意のものを含んでもよいことを理解するべきである。
【００９６】
酸化物層１６の一実施形態において、第１の無機材料は酸化ケイ素であり、第２の無機材料は酸化アルミニウムである。この実施形態では、ケイ素とアルミニウムとの原子比が酸化物層の厚さ全体にわたって変化し、例えば、酸化物層の第１の表面の付近ではアルミニウムよりもケイ素が多く、第１の表面からの距離が増大するにつれてケイ素よりもアルミニウムの方が徐々に多くなる。一実施形態において、ケイ素のアルミニウムに対する原子比は、第１の表面からの距離が増大するにつれて単調に変化してもよく、すなわち比は第１の表面からの距離が増大するにつれて増大又は低下するが、第１の表面からの距離が増大するにつれて増大及び低下することはない。別の実施形態では、比は単調に増大又は低下せず、すなわち比は、第１の表面からの距離が増大するにつれて、第１の部分内で増大し、第２の部分内で低下してもよい。この実施形態では、第１の表面からの距離が増大するにつれて、比が数回増大及び低下してもよく、比は非単調である。１つの酸化物種から他の酸化物種への、酸化物層１６の厚さ全体にわたる無機酸化物濃度の変化は、水蒸気透過率により測定して、バリア性能の改良をもたらす。
【００９７】
バリア性能の改良に加えて、傾斜組成物は、改良されたバリア性能を保持する一方で他の独特の光学性能を有するよう作製され得る。層の組成物中の傾斜変化は、層を通した屈折率における対応する変化を生じる。高い屈折率から低い屈折率に、又はその逆に変化するように、材料を選択することができる。例えば、高い屈折率から低い屈折率になることにより、一方向に移動する光が層を容易に通過する一方、逆方向に移動する光が層により反射され得ることを可能にし得る。屈折率変化を用いて、層で保護されている発光デバイスからの光抽出を高めるように層を設計することができる。屈折率変化は、代わりに、層を通して太陽電池等の光回収デバイス内に光を通過させるのに使用することができる。改良されたバリア性能を維持する一方でバンドパスフィルタ等の他の光学的構造も層中に組み込むことができる。
【００９８】
酸化物表面に対するシラン結合を促進する目的で、ヒドロキシルシラノール（Ｓｉ−ＯＨ）基を新鮮なスパッタ成膜ジオキシド（ＳｉＯ２）層に形成することも望ましい。多重プロセス真空チャンバ内に存在する水蒸気量を十分に制御して、多くの結合部位をもたらす、十分に高い表面濃度でＳｉ−ＯＨ基の形成を促進できる。残留気体をモニタリングし、水蒸気源を使用すると、真空チャンバ中の水蒸気量を制御して、十分にＳｉ−ＯＨ基を発生させることができる。
【００９９】
バリアアセンブリ又はバリアフィルムを含む物品の作製プロセス
他の例示的な実施形態においては、本開示は、例えば、（コ）ポリマーフィルム基材上にバリアフィルムを作製するため、又は電子装置基材上に多層複合バリアアセンブリを成膜することにより物品を作製するためのプロセスを記載し、プロセスは、（ａ）基材の主表面にベース（コ）ポリマー層を適用することと、（ｂ）ベース（コ）ポリマー層上に酸化物層を適用することと、（ｃ）酸化物層上に保護（コ）ポリマー層を成膜することと、を包含し、保護（コ）ポリマー層は、前述の通り、式ＲＳ−Ｎ（Ｒ５）−Ｃ（Ｏ）−Ｎ（Ｈ）−ＲＡ、又はＲＳ１−Ｎ（Ｒ４）−Ｃ（Ｏ）−Ｎ（Ｈ）−ＲＡ１の少なくとも１つの前述の尿素（マルチ）−（メタ）アクリレート（マルチ）−シラン前駆体化合物の反応生成物として形成された（コ）ポリマーを含む。
【０１００】
プロセスのいくつかの例示的な実施形態では、少なくとも１つの尿素（マルチ）−（メタ）アクリレート（マルチ）−シラン前駆体化合物は、化学反応を経て、酸化物層の少なくとも一部分上に保護（コ）ポリマー層を形成する。場合により、化学反応はフリーラジカル重合反応、及び加水分解反応から選択される。前述の任意の物品において、各加水分解性基Ｙは、独立して、アルコキシ基、アセテート基、アリールオキシ基、及びハロゲンから選択される。前述の物品のいくつかの特定の実施形態例において、少なくともいくつかの加水分解性基Ｙはクロリンである。
【０１０１】
他の例示的な実施形態においては、本開示は、例えば、（コ）ポリマーフィルム基材上にバリアフィルムを作製するため、又は電子装置基材上に多層複合バリアアセンブリを成膜することにより物品を作製するためのプロセスを記載し、プロセスは、（ａ）（コ）ポリマーフィルム基材の主表面にベース（コ）ポリマー層を蒸着し、硬化させることと、（ａ）基材の主表面にベース（コ）ポリマー層を蒸着し、硬化させることと、（ｂ）ベース（コ）ポリマー層上に酸化物層を蒸着することと、（ｃ）酸化物層上に保護（コ）ポリマー層を蒸着し、硬化させることと、を包含し、保護（コ）ポリマー層は、前述の通り、式ＲＳ−Ｎ（Ｒ５）−Ｃ（Ｏ）−Ｎ（Ｈ）−ＲＡ、又はＲＳ１−Ｎ（Ｒ４）−Ｃ（Ｏ）−Ｎ（Ｈ）−ＲＡ１の少なくとも１つの前述の尿素（マルチ）−（メタ）アクリレート（マルチ）−シラン前駆体化合物して形成された（コ）ポリマーを含む。
【０１０２】
蒸着プロセスは、一般的に、送り出しすることができ（基準を満たす粘度を有する液相）、噴霧し（小型の液滴を形成する）、フラッシュ蒸発させ（真空条件下で十分に高蒸気圧）、凝縮させることができ（蒸気圧、分子量）、並びに真空下で架橋することができる（分子量範囲、反応性、官能性）組成に限定される。
【０１０３】
図２は、物品又はフィルム１０におけるバリアアセンブリを作製するためのプロセスを示す、システム２２の図である。システム２２は、不活性環境内に収容され、フィルム２６として表される通りの基材１２（図１）を受容しかつ移動させるための冷却ドラム２４を含み、この受容及び移動により、冷却ドラム上のウェブを移動させて、バリア層を形成させる。好ましくは、ベース（コ）ポリマー層１４（図１）の基材１２（図１）に対する接着を改良する目的で、任意選択的な窒素プラズマ処理ユニット４０を使用して、フィルム２６をプラズマ処理又は下塗りすることもできる。ドラム２４が、矢印２５により示される方向へフィルム２６を送り出すのに伴い、蒸発器２８はベース（コ）ポリマー前駆体を適用し、この前駆体は硬化ユニット３０によりベース（コ）ポリマー層１４（図１）を形成する。ドラム２４がフィルム２６を進めると、酸化物スパッタユニット３２が酸化物を塗布して層１６（図１）が形成される。
【０１０４】
酸化物層１６及び保護（コ）ポリマー層１８の更なる交互層については、ドラム２４を矢印２５と逆方向に回転させ、次いでフィルム２６を再度送って更なる交互のベースポリマー層及び酸化物層を塗布することができ、このサブプロセスを、交互層について所望する又は必要とするだけ繰り返してよい。ベース（コ）ポリマー及び酸化物が完了したならば、ドラム２４は更にフィルムを送り出し、蒸発器３６は酸化物層１６に対し尿素（マルチ）−（メタ）アクリレート（マルチ）−シラン化合物（上記のとおり）を成膜させ、この成膜させた化合物を反応又は硬化させて保護（コ）ポリマー層１８（図１）を形成する。特定の本発明の好ましい実施形態において、尿素（マルチ）−（メタ）アクリレート（マルチ）−シラン化合物を反応させて、保護（コ）ポリマー層１８を酸化物層１６上で形成することは、酸化物層１６の少なくとも一部分上で生じる。
【０１０５】
任意選択的な蒸発器３４を追加して使用して、保護（コ）ポリマー層１８（図１）の形成に有用であり得るその他の共反応物又は共モノマー（例えば、追加の保護（コ）ポリマー化合物）をもたらすこともできる。酸化物層１６及び保護（コ）ポリマー層１８の更なる交互層については、ドラム２４を矢印２５と逆方向に回転させ、次いでフィルム２６を再度送って更なる交互の酸化物層１６及び保護（コ）ポリマー層１８を塗布することができ、このサブプロセスを、交互層又はダイアドについて所望する又は必要とするだけ繰り返してよい。
【０１０６】
酸化物層１６は、スパッタリング（例えば、カソード又は平面マグネトロンスパッタリング）、蒸着（例えば、抵抗又は電子ビーム蒸着）、化学蒸着、めっき等のようなフィルム金属化技術に採用される技術を使用して形成されてもよい。一態様では、酸化物層１６は、スパッタリング、例えば反応性スパッタリングを使用して形成される。従来の化学蒸着プロセスなどの低エネルギー技術と比較して、スパッタリング等の高エネルギー成膜技術によって酸化物層が形成される場合の障壁特性の向上が観察されている。理論に束縛されるものではないが、特性の向上は、基材に到達する種を、スパッタリングで生じるようなより大きな運動エネルギーで凝縮することによるものであり、圧縮の結果としてより低い空隙率につながると考えられる。
【０１０７】
いくつかの例示的な実施形態において、スパッタ成膜プロセスは、不活性気体及び反応性気体、例えばそれぞれアルゴン及び酸素を有する気体雰囲気の存在下、交流（ＡＣ）電源により電力を供給されるデュアルターゲットを使用し得る。ＡＣ電源は、デュアルターゲットのそれぞれに対する極性を交替し、したがってＡＣサイクルの半分において、一方のターゲットはカソードであり、他方のターゲットはアノードである。次のサイクルでは、デュアルターゲットの間で極性が切り替わる。この切り替えは、設定周波数、例えば約４０ｋＨｚにて生じるが、他の周波数を使用してもよい。プロセスに導入される酸素は、無機組成物を受容する両方の基材上に酸化物層を形成し、またターゲットの表面上にも形成する。スパッタリング中に誘電酸化物が帯電されて、スパッタ成膜プロセスを破壊し得る。極性の切り替えは、ターゲットからスパッタされている表面材料を中和することができ、また、均一性を提供し、成膜材料をより良好に制御することができる。
【０１０８】
更に例示的な実施形態において、デュアルＡＣスパッタリングに用いられるターゲットのそれぞれは、単一の金属若しくは非金属元素、又は金属又は／若しくは非金属要元素の混合物を含んでもよい。移動する基材に最も近い酸化物層の第１の部分は、スパッタリングターゲットの第１のセットを使用して成膜される。次いで、基材はスパッタリングターゲットの第２のセットに近接して移動し、スパッタリングターゲットの第２のセットを使用して、第１の部分上に酸化物層の第２の部分が成膜される。酸化物層の組成物の厚さは、層にわたる方向において変化する。
【０１０９】
追加の例示的な実施形態において、スパッタ成膜プロセスは、不活性気体及び反応性気体、例えばそれぞれアルゴン及び酸素を有する気体雰囲気の存在下、直流（ＤＣ）電源により電力を供給されるターゲットを使用し得る。ＤＣ電源は、他の電源とは独立して電力（例えば、パルス電力）を各カソードターゲットに供給する。この態様では、個々のカソードターゲットのそれぞれと、対応する材料とは、異なるレベルの電力でスパッタされ、層の厚さ全体にわたって組成物の更なる制御を提供することができる。ＤＣ電源のパルス局面は、ＡＣスパッタリングの周波数局面と類似し、酸素のような反応性気体種の存在下での高速スパッタリングの制御を可能にする。パルス式ＤＣ電源により極性の切り替えが可能となり、ターゲットからスパッタされている表面材料を中和することができ、また、均一性を提供し、成膜材料をより良好に制御することができる。
【０１１０】
特に例示的な実施形態において、スパッタリング中の制御は、各ターゲット中に元素の混合物、又は原子組成物を使用することにより改善することができ、例えば、ターゲットはアルミニウムとケイ素との混合物を含んでもよい。別の実施形態では、酸化物層全体にわたる様々な原子比を容易に提供するように、それぞれのターゲット中の元素の相対的割合が異なり得る。一実施形態において、例えばデュアルＡＣスパッタリングターゲットの第１のセットは、ケイ素とアルミニウムとの９０／１０混合物を含んでもよく、デュアルＡＣスパッタリングターゲットの第２のセットは、アルミニウムとケイ素との７５／２５混合物を含んでもよい。この実施形態では、酸化物層の第１の部分は９０％Ｓｉ／１０％Ａｌターゲットにより成膜でき、第２の部分は７５％Ａｌ／２５％Ｓｉターゲットにより成膜できる。得られた酸化物層は、酸化物層の厚さ全体にわたって約９０％Ｓｉ〜約２５％  Ｓｉ（逆に約１０％Ａｌ〜約７５％  Ａｌ）に変化する傾斜組成物を有する。
【０１１１】
典型的なデュアルＡＣスパッタリングでは、均質な酸化物層が形成され、これらの均質な酸化物層のバリア性能は、層中のミクロ及びナノスケールの欠陥により悪化する。これら小スケールの欠陥の原因の１つは、本質的に酸化物の粒界構造への成長の仕方によるものであり、この粒界構造は次にフィルムの厚さを通して伝搬する。理論に束縛されるものではないが、いくつかの効果が本明細書に記載する傾斜組成物バリアのバリア特性の改良に寄与すると思われる。１つの効果は、傾斜領域内に混合酸化物のより高い緻密化が生じ、水蒸気が通過し得る酸化物の任意の通路が、この緻密化により遮断されることである。別の効果は、酸化物材料の組成を変更することにより粒界形成が混乱され、その結果、同様に酸化物層の厚さを通して変更するフィルムのミクロ構造が生じることである。別の効果は、１つの酸化物の濃度が、他の酸化物濃度が厚さを通して増大するにつれて徐々に低下されて、小スケール欠陥部位の形成の可能性が低下することであり得る。欠損部位の減少により、水浸透の透過率が低下されたコーティングが生じ得る。
【０１１２】
いくつかの例示的な実施形態においては、例示的なフィルムには、加熱処理、紫外線（ＵＶ）又は真空ＵＶ（ＶＵＶ）処理、又はプラズマ処理などの後処理を行うことができる。熱処理は、フィルムをオーブンに通過させるか、又は例えば赤外線ヒーターを使用するか、ドラム上で直接加熱するかしてコーティング装置内でフィルムを直接加熱することによって行うことができる。熱処理は例えば約３０℃〜約２００℃、約３５℃〜約１５０℃、又は約４０℃〜約７０℃の温度で行うことができる。
【０１１３】
無機又はハイブリッドフィルムに設けることが可能な、他の機能性層又はコーティングとしては、必要に応じて設けられる、フィルムの剛性を高める層（単数又は複数）がある。フィルムの最上層は、場合により、任意選択的な無機層２０などの好適な保護層である。必要に応じて、保護層は、ロールコーティング（例、グラビアロールコーティング）又はスプレーコーティング（例、静電スプレーコーティング）などの従来のコーティング法によって適用した後、例えば紫外線照射によって架橋することができる。保護層は上記に述べたように、フラッシュ蒸発、蒸着、及びモノマーの架橋によって形成させることもできる。揮発性の（メタ）アクリレートモノマーがこうした保護層での使用に好適である。特定の実施形態では、揮発性の（メタ）アクリレートモノマーを使用する。
【０１１４】
バリアフィルムの使用方法
更なる態様では、本開示は、上記の通りに作製されたバリアフィルムを、固体照明装置、表示装置、及びこれらの組み合わせから選択される部品に使用する方法を記載する。例示的な固体照明装置としては、半導体発光ダイオード（ＳＬＥＤ、より一般的にはＬＥＤとして既知）、有機発光ダイオード（ＯＬＥＤ）、又はポリマー発光ダイオード（ＰＬＥＤ）が挙げられる。例示的な表示装置としては、液晶ディスプレイ、ＯＬＥＤディスプレイ、及び量子ドットディスプレイが挙げられる。
【０１１５】
例示的なＬＥＤは、米国特許第８，１２９，２０５号に記載される。例示的なＯＬＥＤは、米国特許第８，１９３，６９８号、及び米国特許第８，２２１，１７６号に記載される。例示的なＰＬＥＤは、米国特許第７，９４３，０６２号に記載される。
【０１１６】
予期せぬ結果及び利点
本開示の物品又はフィルムにおける例示的なバリアアセンブリは、ガラス封入材料の可撓性代替物として、表示装置、照明装置、及び電子装置の市場において、多数の用途及び利点を有する。したがって、本開示の特定の例示的な実施形態は、湿分バリア用途にいて使用したときに改良された耐湿性を示す、物品又はフィルムにおけるバリアアセンブリを提供する。いくつかの例示的な実施形態においては、バリアアセンブリは、感湿性装置を含む基材上に直接蒸着することがで、プロセスは多くの場合直接封入と呼ばれる。
【０１１７】
感湿デバイスは、例えばＣＩＧＳなどの光起電装置、ＯＬＥＤ、エレクトロクロミック若しくは電気泳動ディスプレイなどの表示装置、ＯＬＥＤ若しくは他のエレクトロルミネセント固体照明装置、又はその他を含む有機、無機、又はハイブリッド有機／無機半導体装置であってもよい。可撓性電子装置は直接封入できる。例えば、デバイスは可撓性キャリア基材に取り付けられ、マスクを成膜させて電気接続を酸化物層の成膜から保護してもよい。上記の通りにベース（コ）ポリマー層及び酸化物層を成膜することができ、次にマスクを除去し、電気的接続を露出させることができる。
【０１１８】
本開示の方法の例示的な実施形態は、優れた機械特性（弾性及び可撓性など）を示しつつ、なおも低酸素又は水蒸気透過率を有するバリアアセンブリ物品又はフィルムにおいて形成することができる。バリアアセンブリは、少なくとも１つの無機若しくはハイブリッド有機／酸化物層を有し、又は追加の無機若しくはハイブリッド有機／酸化物層を有し得る。一実施形態において、開示されるバリアアセンブリは、有機化合物、例えば、（コ）ポリマー層を交互になっている無機又はハイブリッド層を有する。その他の実施形態において、バリアアセンブリは、無機又はハイブリッド材料及び有機化合物を含有し得る。本開示の方法を使用して形成された物品又はフィルムにおけるバリアアセンブリは、約１ｃｃ／ｍ２−日未満、約０．５ｃｃ／ｍ２−日未満、又は約０．１ｃｃ／ｍ２−日未満の酸素透過率（ＯＴＲ）を有し得る。本開示の方法を使用して形成された物品又はフィルムにおけるバリアアセンブリは、約１０ｃｃ／ｍ２−日未満、約５ｃｃ／ｍ５−日未満、又は約１ｃｃ／ｍ２−日未満の水蒸気透過率（ＷＶＴＲ）を有し得る。
【０１１９】
本開示によるバリアアセンブリ及びより具体的にはバリアフィルムの例示的な実施形態は、好ましくは可視光及び赤外光の両方に対し透過性である。本明細書で使用するとき、用語「可視光及び赤外線を透過する」とは、垂直軸に沿って測定した際にスペクトルの可視光及び赤外線部分の範囲の平均透過率が少なくとも７５％（幾つかの実施形態では、少なくとも約８０、８５、９０、９２、９５、９７又は９８％）であることを意味することができる。いくつかの実施形態では、可視光及び赤外線透過性バリアアセンブリは、４００ｎｍ〜１４００ｎｍの範囲の平均透過率が少なくとも約７５％（いくつかの実施形態では少なくとも約８０、８５、９０、９２、９５、９７又は９８％）である。可視光及び赤外線透過性バリアアセンブリは、例えば光電池による、可視光及び赤外線の吸収に関して干渉しないものである。いくつかの実施形態では、可視光及び赤外線透過性バリアアセンブリは、光電池に有用である光の波長の範囲の平均透過率が少なくとも約７５％（いくつかの実施形態では少なくとも約８０、８５、９０、９２、９５、９７又は９８％）である。
【０１２０】
いくつかの例示的なバリアフィルムの実施形態では、第１及び第２（コ）ポリマーフィルム基材、感圧性接着剤層、並びにバリアアセンブリを、屈折率及び厚みをもとに選択して、可視光及び赤外光の透過性を増加できる。
【０１２１】
本開示による例示的なバリアアセンブリ及びバリアフィルムは、典型的には可撓性でもある。本明細書で使用するとき、用語「可撓性」は、ロールに形成することができることを意味する。いくつかの実施形態では、用語「可撓性」は、最大７．６センチメートル（ｃｍ）（３ｉｎ）、一部の実施形態では最大６．４ｃｍ（２．５ｉｎ）、５ｃｍ（２ｉｎ）、３．８ｃｍ（１．５ｉｎ）、又は２．５ｃｍ（１ｉｎ）の曲率半径を有するロール芯の周りに屈曲可能であることを指す。一部の実施形態では、可撓性組立品は、少なくとも０．６３５ｃｍ（１／４ｉｎ）、１．３ｃｍ（１／２ｉｎ）又は１．９ｃｍ（３／４ｉｎ）の曲率半径の周りに屈曲可能である。
【０１２２】
本開示による例示的なバリアアセンブリ及びバリアフィルムは、一般的には、多層構造における熱応力又は収縮から生じ得る層間剥離又は反りを示さない。本明細書では反りの測定値は、「Ｍｅａｓｕｒｅｍｅｎｔ  ｏｆ  Ｗｅｂ  Ｃｕｒｌ」（Ｒｏｎａｌｄ  Ｐ．Ｓｗａｎｓｏｎにより２００６  ＡＷＥＢ  ｃｏｎｆｅｒｅｎｃｅ  ｐｒｏｃｅｅｄｉｎｇｓで発表）（Ａｓｓｏｃｉａｔｉｏｎ  ｏｆ  Ｉｎｄｕｓｔｒｉａｌ  Ｍｅｔａｌｌｉｚｅｒｓ，Ｃｏａｔｅｒｓ  ａｎｄ  Ｌａｍｉｎａｔｏｒｓ，Ａｐｐｌｉｅｄ  Ｗｅｂ  Ｈａｎｄｌｉｎｇ  Ｃｏｎｆｅｒｅｎｃｅ  Ｐｒｏｃｅｅｄｉｎｇｓ，２００６）で記述されている、カールゲージを用いて測定される。この方法によれば、反りを０．２５ｍ−１曲率の分解能で測定することができる。一部の実施形態では、本開示によるバリアアセンブリ及びバリアフィルムは、最大７、６、５、４、又は３ｍ−１の反りを示す。固体力学から、梁の曲率は、印加した曲げモーメントに比例することが知られている。同様に、曲げ応力の大きさは、曲げモーメントに比例することが知られている。これらの関係から、試料のカールを使用して、残留応力を相対的に比較することができる。同様に、バリアアセンブリ及びバリアフィルムは、典型的にはＥＶＡ、及び基材上で硬化させた光起電セル用の他の共通の封入材に対しても高い剥離接着性を示す。本明細書で開示されるバリアアセンブリ及びバリアフィルムの特徴は、典型的には、高温及び多湿エージング後でさえ維持される。
【０１２３】
以上、本開示の典型的な実施形態について説明してきたが、以下の実施例によって以下に更に例示する。実施例は、本開示の範囲に限定を課すものと決して解釈すべきではない。それとは逆に、本明細書中の説明を読むことによって、本開示の趣旨及び／又は添付の請求項の範囲を逸脱することなく当業者に示唆され得る様々な他の実施形態、修正、及びそれらの等価物が考えられることは明確に理解されるはずである。
【実施例】
【０１２４】
以下の実施例は、本開示の範囲内の例示の実施形態を示すことを目的とする。別途記載のない限り、実施例における全ての部、割合、及び比は、重量に基づくものである。更に、本開示の広範囲で示す数値的範囲及びパラメータは、近似値であるにも関わらず、具体的な実施例に記載される数値は可能な限り正確に報告する。しかしながら、いずれの数値も、それらのそれぞれの試験測定値に見られる標準偏差から必然的に生じる特定の誤差を本来有している。少なくとも特許請求の範囲への均等論の適用を制限する試みとしてではなく、各数値パラメータは、少なくとも、報告された有効数字の数を考慮して、通常の四捨五入を適用することによって解釈されなければならない。
【０１２５】
材料
次の材料、略語、及び商品名を実施例で使用する。
対象とする９０％  Ｓｉ／１０％  Ａｌは、Ｍａｔｅｒｉｏｎ  Ａｄｖａｎｃｅｄ  Ｃｈｅｍｉｃａｌｓ，Ｉｎｃ．（Ａｌｂｕｑｕｅｒｑｕｅ，ＮＭ）から得た。
【０１２６】
ＥＴＦＥフィルム：Ｓｔ．Ｇｏｂａｉｎ  Ｐｅｒｆｏｒｍａｎｃｅ  Ｐｌａｓｔｉｃｓ（Ｗａｙｎｅ，ＮＪ）から「ＮＯＲＴＯＮ（登録商標）ＥＴＦＥ」の商標名で入手できるエチレン−テトラフルオロエチレンフィルム
【０１２７】
表１には、前述の開示による（マルチ）−（メタ）アクリレート（マルチ）−シラン化合物を作製するために使用した材料を掲載する。
【０１２８】
【表１】
0006268175.tif 000002
【０１２９】
用いた溶媒及びその他の試薬は、別途記載のない限り、Ｓｉｇｍａ−Ａｌｄｒｉｃｈ  Ｃｈｅｍｉｃａｌ  Ｃｏｍｐａｎｙ（Ｍｉｌｗａｕｋｅｅ，ＷＩ）から入手した。
【０１３０】
尿素（マルチ）−（メタ）アクリレート（マルチ）−シラン前駆体化合物の合成
予備実施例１
撹拌棒を入れた２５０ｍＬ丸底フラスコに、４０ｇ（０．１１７ｍｏｌ、３４１．５５ＭＷ）ビス（３−トリメトキシシリルプロピルアミン（Ｄｙｎａｓｙｌａｎ  １１２４）を充填し、氷浴に配置する。均圧滴下漏斗により、約２５分かけて１８．１７ｇ（０．１１７ｍｏｌ）イソシアナトエチルメタクリレート（ＩＥＭ）を加えた。氷浴を取り外し、更に１時間１５分撹拌を続けた。この時点でサンプルをフーリエ変換赤外（ＦＴＩＲ）分光分析のため採取したところ、サンプルは２２６５ｃｍ−１においてイソシアネートピークを示さなかった。次に、生成物の透明な油を単離した。
【０１３１】
【化１】
0006268175.tif 000003
【０１３２】
予備実施例２
乾燥空気下、室温の水浴において、オーバーヘッドスターラーを取り付けた５００ｍＬ丸底フラスコに、イソシアナトエチル（メタ）アクリレート（ＩＥＡ）５８．５０ｇ（０．４１４ｍｏｌ）を装填した。滴加漏斗により、１．５時間かけてビス（３−トリメトキシシリル−プロピル）アミン（Ｄｙｎａｓｙｌａｎ  １１２４）１４１．５３ｇ（０．４１４ｍｏｌ）を加えた。この時点でサンプルをＦＴＩＲのため採取したところ、サンプルは２２６５ｃｍ−１においてイソシアネートピークを示さなかった。物質を、プロトンフーリエ変換核磁気共鳴（ＮＭＲ）により特性評価した：
【０１３３】
【化２】
0006268175.tif 000004
【０１３４】
予備実施例３
オーバーヘッドスターラーを取り付けた２５０ｍＬ三ツ口丸底フラスコに、１，１−ビス（アクリロイルオキシメチル）エチルイソシアネート（ＢＥＩ）１２．３６ｇ（０．０５１７ｍｏｌ、２３９．２３ＭＷ）、及び１０％  ＤＢＴＤＬのＭＥＫ溶液１７６μＬ（試薬の合計重量に基づき５００ｐｐｍ）を装填した。フラスコを３５℃の油浴に配置し、１時間かけて、滴下漏斗により、ビス−（３−トリメトキシシリルプロピル）アミン（Ｄｙｎａｓｙｌａｎ  １１２４）１７．６４ｇ（０．５１７ｍｏｌ、３４１．５５ＭＷ）を反応液に加えた。アミンの添加が完了してから１０分後、ＦＴＩＲのためサンプルを回収したところ、サンプルは２２６５ｃｍ−１においてイソシアネートピークを示さなかった。次に、生成物の透明な油を単離した。
【０１３５】
【化３】
0006268175.tif 000005
【０１３６】
予備実施例４
予備実施例３と同様、但し、１２．８５ｇ（０．７２ｍｏｌ、１７９．２９ＭＷ）アミノプロピルトリメトキシシラン（Ｄｙｎａｓｙｌａｎ  ＡＭＭＯ）を、約４５分かけて１，１−ビス（アクリロイルオキシメチル）エチルイソシアネート（ＢＥＩ）１７．１５ｇ（０．７２ｍｏｌ）、及び１０％  ＤＢＴＤＬのＭＥＫ溶液（５００ｐｐｍ  ＤＢＴＤＬ）１７６μＬと反応させて実験を実施し、生成物を油として得た。
【０１３７】
【化４】
0006268175.tif 000006
【０１３８】
予備実施例５
予備実施例１と同様、但し、ビス（３−トリエトキシシリルプロピルアミン（Ｄｙｎａｓｙｌａｎ  １１２２）２２．５３ｇ（０．０５２９ｍｏｌ、４２５．７１ＭＷ）を、１０％  ＤＢＴＤＬのＭＥＫ（１００ｐｐｍ  ＤＢＴＤＬ）溶液３５μＬの存在下で、ＩＥＡ  ７．４７ｇ（０．０５２９ｍｏｌ）と反応させて実験を実施し、生成物を得た。
【０１３９】
【化５】
0006268175.tif 000007
【０１４０】
予備実施例６
予備実施例１と同様、但し、アミノプロピルトリエトキシシラン（Ｄｙｎａｓｙｌａｎ  ＡＭＭＯ）１４．４２ｇ（０．０６５ｍｏｌ）を、１０％  ＤＢＴＤＬのＭＥＫ溶液（５００ｐｐｍ  ＤＢＴＤＬ）１７６μＬの存在下で、ＢＥＩ  １５．５８ｇ（０．０６５ｍｏｌ）と反応させて実験を実施し、生成物を得た。
【０１４１】
【化６】
0006268175.tif 000008
【０１４２】
予備実施例７
オーバーヘッドスターラーを取り付けた２００ｍＬフラスコに、１，１−ビス（アクリロイルオキシメチル）エチルイソシアネート（ＢＥＩ）２０．０ｇ（０．０８３６ｍｏｌ）と、１０％  ＤＢＴＤＬ  ２５０μＬを装填し、乾燥空気下、５５℃の油浴中に配置した。次に、滴下漏斗により、２０分かけてＮ−シクロヘキシル−トリエトキシシリルメチルアミン（Ｇｅｎｉｏｓｉｌ  ＸＬ  ９２６）２３．０２ｇ（０．０８３６ｍｏｌ）を加えた。混合物を１時間反応させた。次に、以降に示す通り、透明で黄色の油として生成物を単離した。サンプルをＦＴＩＲのため採取したところ、サンプルは２２６５ｃｍ−１においてイソシアネートピークを示さなかった。
【０１４３】
【化７】
0006268175.tif 000009
【０１４４】
予備実施例８
撹拌棒を入れた２５０ｍＬ丸底フラスコにアミノプロピルトリメトキシシラン（Ｄｙｎａｓｙｌａｎ  ＡＭＭＯ）４０ｇ（０．２２３ｍｏｌ、１７９．２９ＭＷ）を充填し、氷浴に配置した。均圧滴下漏斗により、約２５分かけてイソシアナトエチルメタクリレート（ＩＥＭ）３４．６１ｇ（０．２２３ｍｏｌ、１５５．１５ＭＷ）を加えた。氷浴を取り外し、更に１時間１５分撹拌を持続し、この時点でサンプルをＦＴＩＲのため回収したところ、２２６５ｃｍ−１においてイソシアネートピークは示されず、透明な油として生成物が単離された。
【０１４５】
【化８】
0006268175.tif 000010
【０１４６】
予備実施例９
予備実施例８の調製と同様の方法で、Ｎ−（ｎ−ブチル）−３−アミノプロピルトリメトキシシラン（Ｄｙｎａｓｙｌａｎ  １１８９）４０ｇ（０．１７０ｍｏｌ、２３５．４ＭＷ）をＩＥＭ  ２６．３６ｇ（０．１７０ｍｏｌ）と反応させて、透明な油として生成物を得た。
【０１４７】
【化９】
0006268175.tif 000011
【０１４８】
予備実施例１０
予備実施例８の調製と同様の方法で、アミノプロピルトリエトキシシラン（Ｄｙｎａｓｙｌａｎ  ＡＭＥＯ）４４．１０ｇ（０．１９９ｍｏｌ、２２１．３７ＭＷ）をＩＥＭ  ３０．９０ｇ（０．１９９ｍｏｌ）と反応させて、透明な油として生成物を得た（物質は氷浴温度で固結する）。
【０１４９】
【化１０】
0006268175.tif 000012
【０１５０】
予備実施例１１
予備実施例８の調製と同様の方法で、Ｎ−メチル−アミノプロピルトリメトキシシラン４１．６１ｇ（０．２１５ｍｏｌ、２２１．３７ＭＷ）を、ＩＥＭ  ３３．３９ｇ（０．２１５ｍｏｌ）と反応させて、透明な油として生成物を得た。
【０１５１】
【化１１】
0006268175.tif 000013
【０１５２】
予備実施例１２
予備実施例８の調製と同様の方法で、アミノプロピルトリメトキシシラン１６．７９ｇ（０．０９３６ｍｏｌ、１７９．２９ＭＷ）をイソシアナトエチル（メタ）アクリレート（ＩＥＡ）１３．２１ｇ（０．０９３６ｍｏｌ、１４１．１３ＭＷ）と反応させて、尿素生成物を得た。
【０１５３】
【化１２】
0006268175.tif 000014
【０１５４】
予備実施例１３
予備実施例８の調製と同様の方法で、Ｎ−（ｎ−ブチル）−３−アミノプロピルトリメトキシシラン（Ｄｙｎａｓｙｌａｎ  １１８９）１８．７６ｇ（０．０８０ｍｏｌ、２３５．４ＭＷ）をＩＥＡ  １１．２５ｇ（０．０８０ｍｏｌ）と反応させて、生成物を得た。
【０１５５】
【化１３】
0006268175.tif 000015
【０１５６】
予備実施例１４
予備実施例８の調製と同様の方法で、アミノプロピルトリエトキシシラン１８．３２ｇ（０．０８２７ｍｏｌ）をＩＥＡ  １１．６８ｇ（０．０８２７ｍｏｌ）と反応させて、生成物を得た。
【０１５７】
【化１４】
0006268175.tif 000016
【０１５８】
予備実施例１５
予備実施例８の調製と同様の方法で、Ｎ−メチル−アミノプロピルトリメトキシシラン１７．３０ｇ（０．０９０ｍｏｌ）をＩＥＡ  １２．７０ｇ（０．０９０ｍｏｌ）と反応させて、生成物を得た。
【０１５９】
【化１５】
0006268175.tif 000017
【０１６０】
予備実施例１６
１００ｍＬ丸底フラスコにＩＥＡ  １０．１６ｇ（０．０７２ｍｏｌ）と、１０％  ＤＢＴＤＬのＭＥＫ溶液３５μＬ（１００ｐｐｍ  ＤＢＴＤＬ）を装填した。滴下漏斗により、１０分かけて、５５℃にてＮ−シクロヘキシル−トリエトキシシリルメチルアミン１９．８４ｇ（０．０７２ｍｏｌ、２７５．４６ＭＷ）を加えた。更なる反応から０．５時間後、ＦＴＩＲ分析によりイソシアネートピークは示されず、生成物が単離された。
【０１６１】
【化１６】
0006268175.tif 000018
【０１６２】
予備実施例１７
予備実施例１６の調製と同様の方法で、ＩＥＭ  １０．８１ｇ（０．０６９ｍｏｌ）を、５５℃にて、ＤＢＴＤＬ  １００ｐｐｍの存在下でＮ−シクロヘキシル−トリエトキシシリルメチルアミン１９．１９ｇ（０．０６９ｍｏｌ）と反応させて、生成物を得た。
【０１６３】
【化１７】
0006268175.tif 000019
【０１６４】
複合体バリアアセンブリ及びバリアフィルムの作製
多層複合体バリアアセンブリ及びバリアフィルム例を、米国特許第５，４４０，４４６号（Ｓｈａｗ  ｅｔ  ａｌ．）及び同第７，０１８，７１３号（Ｐａｄｉｙａｔｈ  ｅｔ  ａｌ．）に記載されている塗布機と類似した真空塗布機で作製した。
【０１６５】
想定されるソーラー式モジュールの形成に関する以降の比較例１８及び２５並びに実施例１９〜２４を、屋外環境におけるエージングを模倣するよう設計された条件下に暴露し、次に、剥離試験を行い、上記予備実施例の尿素（マルチ）−（メタ）アクリレート（マルチ）−シランが剥離接着の改良に有効かどうか決定した。これらの全ての例に共通するいくつかの手順を最初に示す。
【０１６６】
３Ｍ  Ｃｏｍｐａｎｙ（Ｓｔ．Ｐａｕｌ、ＭＮ）から３Ｍ  ＯＰＴＩＣＡＬＬＹ  ＣＬＥＡＲ  ＡＤＨＥＳＩＶＥ  ８１７２Ｐとして市販の０．０５ｍｍ厚感圧接着剤（ＰＳＡ）を使用して、以降の実施例によるバリアフィルムにおける多層複合体バリアフィルムを、Ｓｔ．Ｇｏｂａｉｎ  Ｐｅｒｆｏｒｍａｎｃｅ  Ｐｌａｓｔｉｃ（Ｗａｙｎｅ，ＮＪ）からＮＯＲＴＯＮ（登録商標）ＥＴＦＥとして市販の０．０５ｍｍ厚エチレンテトラフルオロエチレン（ＥＴＦＥ）フィルムに積層した。それぞれの実施例において形成された積層バリアシートを、次に、０．１４ｍｍ厚ポリテトラフルオロエチレン（ＰＴＦＥ）被覆アルミ箔（ＭｃＭａｓｔｅｒ−Ｃａｒｒ，Ｓａｎｔａ  Ｆｅ  Ｓｐｒｉｎｇｓ，ＣＡ）から８６５６Ｋ６１として市販）上に配置し、バリアシート及びＰＴＦＥの間の箔周縁に、１３ｍｍ幅の乾燥エッジテープ（Ｔｒｕｓｅａｌ  Ｔｅｃｈｎｏｌｏｇｉｅｓ，Ｉｎｃ．（Ｓｏｌｏｎ，ＯＨ）からＳＯＬＡＲＧＡＩＮ  Ｅｄｇｅ  Ｔａｐｅ  ＳＥＴ  ＬＰ０１”として市販）を配置した。
【０１６７】
ＪＵＲＡＳＯＬとして市販（ＪｕｒａＦｉｌｍｓ（Ｄｏｗｎｅｒ  Ｇｒｏｖｅ，ＩＬ））の０．３８ｍｍ厚封入フィルムを、積層バリアシートの追加層及び箔間に入れて、封入体と、積層バリアシートの追加層を箔裏面上に配置した。１５０℃で１２分にわたって、複数要素構成体を真空積層した。
【０１６８】
試験方法
エージング試験
上記のいくつかの積層構成体を、８５℃及び相対湿度（ＲＨ）８５％の条件に設定した環境チャンバにおいて、２５０時間、５００時間、及びいくつかの場合では１，０００時間エージングした。
【０１６９】
Ｔ型剥離接着試験
未エージング及び被エージングバリアシートを、ＰＴＦＥ表面から切り離し、ＡＳＴＭ  Ｄ１８７６−０８Ｔ型剥離試験方法を使用する接着試験のため、幅１．０ｉｎの短冊状に切り出した。１０ｉｎ／分（２５．４ｃｍ／分）の剥離速度のＴｅｓｔｗｏｒｋｓ  ４（ＭＴＳ，Ｉｎｃ．（Ｅｄｅｎ  Ｐｒａｉｒｉｅ，ＭＮ）から市販のソフトウェア）を搭載した剥離試験機（商標表記ＩＮＩＳＩＧＨＴ  ２  ＳＬとして市販）によりサンプルを剥離した。１ｃｍ当たりのニュートン（Ｎ／ｃｍ）として、記録された接着値は、１．２７ｃｍ〜１５．１ｃｍの４回の剥離測定値の平均とする。バリアシートの、８５℃及び８５％相対湿度で２５０時間後、並びに再度暴露の５００及び／又は１０００時間後のＴ型剥離接着を測定した。
【０１７０】
実施例１８（比較）
この実施例は、実施例１〜１７で記載され使用された通りの架橋剤を不含有である場合の比較例とする。ポリエチレンテレフタレート（ＰＥＴ）基材フィルムを、（メタ）アクリレート平滑層と、無機酸化シリコンアルミニウム（ＳｉＡｌＯｘ）バリアと、（メタ）アクリレート保護層との積層により被覆した。個々の層は以下のように形成された。
【０１７１】
（（メタ）アクリレート平滑層の成膜）
厚０．１２７ｍｍ×幅３６６ｍｍのＰＥＴフィルム長さ３０５ｍのロール（Ｄｕｐｏｎｔ（Ｗｉｌｍｉｎｇｔｏｎ，ＤＥ）からＸＳＴ  ６６４２として市販）をロール・ツー・ロール真空プロセシングチャンバ内に装填した。チャンバを圧力１×１０−５Ｔｏｒｒ（０．００１Ｐａ）に減圧した。フィルムの背面と、−１０℃に冷却したコーティングドラムとの接触を維持しながら、ウェブ速度を４．８ｍ／分に維持した。フィルムがドラムと接触した状態で、フィルム表面を、０．０２ｋＷのプラズマ出力で窒素プラズマ処理した。次に、フィルム表面をトリシクロデカンジメタノールジアクリレート（Ｓａｒｔｏｍｅｒ  ＵＳＡ（ＬＬＣ，Ｅｘｔｏｎ，ＰＡ）からＳＲ−８３３Ｓとして市販）によりコーティングした。より詳細には、コーティングより前に２０ｍＴｏｒｒ（２．７Ｐａ）圧まで真空下でジアクリレートを脱気し、シリンジポンプに装填し、流速１．３３ｍＬ／分で、超音波アトマイザーから、２６０℃に維持した加熱真空チャンバに周波数６０ｋＨｚにて送液した。得られたモノマー蒸気流をフィルム表面上で凝結させ、７．０ｋＶ及び４ｍＡにて操作した多フィラメント電子ビーム硬化銃を用いて電子ビーム架橋し、７２０ｎｍの（メタ）アクリレート層を形成した。
【０１７２】
（無機酸化シリコンアルミニウム（ＳｉＡｌＯｘ）バリアの成膜）
（メタ）アクリレート成膜の直後、フィルムが依然としてドラムと接触している状態で、（メタ）アクリレートコーティングされたウェブ表面上にＳｉＡｌＯｘ層をスパッタ成膜した。２つの交流（ＡＣ）電源を使用して、２対のカソードを制御した。それぞれのカソードは２つの９０％  Ｓｉ／１０％  Ａｌターゲット（Ｍａｔｅｒｉｏｎ（Ａｌｂｕｑｕｅｒｑｕｅ，ＮＭ）から市販）を収容した。スパッタ成膜中、各電源からの電圧信号を比例−積分−差動制御ループに関する入力として使用して、各カソードに対する所定の酸素の流れを維持した。ＡＣ電源は、５０００ワットの電力を使用して、スパッタ圧３．５ｍＴｏｒｒ（０．４７Ｐａ）で４５０ｓｃｃｍのアルゴンと６３ｓｃｃｍの酸素とを含有する気体混合物により、９０％  Ｓｉ／１０％  Ａｌターゲットをスパッタした。これによって、上記の（メタ）アクリレートの最上部に３０ｎｍ厚のＳｉＡｌＯｘ層の成膜がもたらされた。
【０１７３】
（（メタ）アクリレート保護層の成膜）
概して平滑層の成膜と同一の条件を使用して、但し以下の点を変更し、ＳｉＡｌＯｘ層の成膜の直後に、フィルムはドラムに接触させたまま、（メタ）アクリレート保護層２をコーティングし、同一ウェブ上で架橋した。電子ビーム架橋は、７ｋＶ及び５ｍＡで作動させた多フィラメント電子ビーム硬化銃を用いて行った。これにより、層２上に７２０ｎｍの（メタ）アクリレート層がもたらされた。
【０１７４】
得られた（コ）ポリマー基材上の３層積層を、入射角０°で測定して、８７％の平均スペクトル透過率Ｔｖｉｓ（４００ｎｍ〜７００ｎｍの間で％透過率Ｔを平均して求めた）を示した。ＭＯＣＯＮ  ＰＥＲＭＡＴＲＡＮ−Ｗ（登録商標）モデル７００  ＷＶＴＲ試験システム（ＭＯＣＯＮ，Ｉｎｃ（Ｍｉｎｎｅａｐｏｌｉｓ，ＭＮ）から市販）を使用して、ＡＳＴＭ  Ｆ−１２４９に従って、５０℃及び相対湿度（ＲＨ）１００％にて水蒸気透過率（ＷＶＴＲ）を測定した。結果は、装置の検出下限速度０．００５ｇ／ｍ２／日を下回った。
【０１７５】
得られる３層バリアアセンブリ積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１７６】
実施例１９
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の実施例２において合成される化合物３重量％との混合物を使用したことを除き、比較例１８におけるものの通りに形成した。
【０１７７】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１７８】
実施例２０
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の予備実施例３において合成される化合物３重量％との混合物を使用したことを除き、比較例１８におけるものの通りに形成した。
【０１７９】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１８０】
実施例２１
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の実施例４において合成される化合物３重量％との混合物を使用したことを除き、比較例１８におけるものの通りに形成した。
【０１８１】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１８２】
実施例２２
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の実施例１２において合成される化合物３重量％との混合物を使用したことを除き、比較例１８におけるものの通りに形成した。
【０１８３】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１８４】
実施例２３
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の実施例１３において合成される化合物３重量％との混合物を使用したことを除き、比較例１８におけるものの通りに形成した。
【０１８５】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１８６】
実施例２４
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリル酸ＳＲ−８３３Ｓ  ９７重量％と、上記の実施例１５において合成される化合物３重量％との混合物を使用したことを除き、比較例１８におけるものの通りに形成した。
【０１８７】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１８８】
実施例２５（比較）
ポリエチレンテレフタレート（ＰＥＴ）基材フィルムを、（メタ）アクリレート平滑層と、無機酸化シリコンアルミニウム（ＳｉＡｌＯｘ）バリアと、本開示の分子を含有する（メタ）アクリレート保護層との積層により被覆した。各層は、保護層の形成中に、１００％トリシクロデカンジメタノールジアクリレートＳＲ−８３３Ｓを使用する代わりに、トリシクロデカンジメタノールジアクリレートＳＲ−８３３Ｓ  ９７重量％と、Ｎ−ｎ−ブチル−アザ−２，２−ジメトキシジメトキシシラシクロペンタン（Ｇｅｌｅｓｔ，（Ｍｏｒｒｉｓｖｉｌｌｅ，ＰＡ）から商品番号１９３２．４で市販）３重量％との混合物を使用したことを除き、比較例１８におけるものの通りに形成した。
【０１８９】
（コ）ポリマー基材上に得られる３層積層は、平均分光透過率Ｔｖｉｓ＝８７％と、０．００５ｇ／ｍ２／日未満のＷＶＴＲとを示した。いずれも比較例１８に記載の通りに試験した。次に、得られる３層積層を使用して、上記一般的な手順の項に記載される通りの、想定されるソーラーモジュール構成体を形成した。これらの想定されるソーラー式モジュールを、エージング試験による促進エージングに暴露し、次に、上記の通り、Ｔ型剥離接着性を評価した。Ｔ型剥離接着試験の結果を、以下の表２に示す。
【０１９０】
【表２】
0006268175.tif 000020
【０１９１】
本明細書は、特定の例示的実施形態に関して詳細を述べているが、当業者は、上述の説明を理解した上で、これらの実施形態の代替物、変更物、及び均等物を容易に想起することができるであろう。したがって、本開示は本明細書で前述の例示の実施形態に不当に限定されるべきではないと理解すべきである。更に、本明細書にて参照される全ての出版物、公開特許出願、及び発行された特許は、それぞれの個々の出版物又は特許が参照により援用されることを明確にかつ個別に指示したかのごとく、それらの全体が同じ範囲で、参照により本明細書に援用される。
【０１９２】
様々な例示的実施形態が上述されている。これら及び他の実施形態は、開示される実施形態及び特許請求の範囲の範囲内である。本発明の実施態様の一部を以下の項目［１］−［２８］に記載する。
［１］
組成物であって、
式：
ＲＳ−Ｎ（Ｒ５）−Ｃ（Ｏ）−Ｎ（Ｈ）−ＲＡ
の少なくとも１つの尿素（マルチ）−（メタ）アクリレート（マルチ）−シラン化合物を含み、式中、
ＲＳは式：−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、前記アリーレン、前記アルカリーレン、又は前記アラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、組成物。
［２］
それぞれの加水分解性基Ｙが、独立して、アルコキシ基、アセテート基、アリールオキシ基、及びハロゲンから選択される、項目１に記載の組成物。
［３］
前記加水分解性基Ｙのうち少なくともいくつかが塩素である、項目２に記載の組成物。
［４］
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物を含み、
式中、
ＲＳは式
−Ｒ１−［Ｓｉ（Ｙｐ）（Ｒ２）３−ｐ］ｑのシラン含有基であり、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
各Ｙは加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式
Ｘ２−Ｃ（Ｏ）−Ｃ（Ｒ３）＝ＣＨ２の基を含む（メタ）アクリル基であり、
更に
Ｘ２は−Ｏ、−Ｓ、又は−ＮＲ３であり、
Ｒ３は、Ｈであるか、又はＣ１〜Ｃ４であり、
ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、物品。
［５］
物品であって、
（コ）ポリマーフィルム又は電子デバイスから選択される基材であって、前記電子デバイスには、更に有機発光デバイス（ＯＬＥＤ）、起電発光デバイス、液晶ディスプレイ、薄膜トランジスタ、光起電力装置、又はこれらの組み合わせが含まれる、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層は、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
更に
Ｒ１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
各Ｙは加水分解性基であり、
Ｒ２は一価のアルキル又はアリール基であり、かつ、
ｐは１、２、又は３であり、
更に、Ｒ４はＨ、Ｃ１〜Ｃ６アルキル又はＣ１〜Ｃ６シクロアルキルであり、
ＲＡ１は、式
Ｒ１１ｄ−（Ａ）の基を含有する（メタ）アクリルであり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式
Ｘ２−Ｃ（Ｏ）−Ｃ（Ｒ３）＝ＣＨ２の（メタ）アクリル基であり、
更に
Ｘ２は、−Ｏ、−Ｓ、又は−ＮＲ３であり、かつ
Ｒ３は、Ｈ、又はＣ１〜Ｃ４である、物品。
［６］
それぞれの加水分解性基Ｙが、独立して、アルコキシ基、アセテート基、アリールオキシ基、及びハロゲンから選択される、項目５に記載の物質。
［７］
前記加水分解性基Ｙのうち少なくともいくつかが、塩素である、項目６に記載の物品。
［８］
前記ベース（コ）ポリマー層上に、前記酸化物層及び前記保護（コ）ポリマー層の複数の交互層を更に含む、項目５〜７のいずれかに記載の物品。
［９］
前記基材が可撓性透明（コ）ポリマーフィルムを含み、場合により、前記基材が、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フッ素（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む、項目５〜８のいずれかに記載の物品。
［１０］
前記ベース（コ）ポリマー層が、（メタ）アクリレート平滑層を含む、項目５〜９のいずれかに記載の物品。
［１１］
前記酸化物層が、基ＩＩＡ、ＩＩＩＡ、ＩＶＡ、ＶＡ、ＶＩＡ、ＶＩＩＡ、ＩＢ、又はＩＩＢから選択される原子の少なくとも１つの酸化物、窒化物、炭化物又はホウ化物、基ＩＩＩＢ、ＩＶＢ、又はＶＢの金属類、希土類金属類、あるいはそれらの組み合わせ又は混合物を含有する、項目５〜１０のいずれかに記載の物品。
［１２］
前記保護（コ）ポリマー層に適用された酸化物層を更に含み、場合により、前記酸化物層が、酸化シリコンアルミニウムを含む、項目５〜１１のいずれかに記載の物品。
［１３］
前記基材が、（コ）ポリマーフィルムであり、前記電子装置が固体照明装置、表示装置、及びこれらの組み合わせから選択される、項目５〜１２のいずれかに記載の物品を組み込む電子装置。
［１４］
前記固体照明装置が、半導体発光ダイオード装置、有機発光ダイオード装置、及びポリマー発光ダイオード装置から選択される、項目１３に記載の電子装置。
［１５］
前記表示装置が、液晶ディスプレイ装置、有機発光ディスプレイ装置、及び量子ドット液晶ディスプレイ装置から選択される、項目１４に記載の電子装置。
［１６］
プロセスであって、
（ａ）（コ）ポリマーフィルム又は電子デバイスから選択される基材の主表面にベース（コ）ポリマーを適用することであって、前記電子デバイスは、有機発光デバイス（ＯＬＥＤ）、電気泳動発光デバイス、液晶ディスプレイ、薄膜トランジスタ、光起電力装置、又はこれらの組み合わせを更に含む、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ−Ｎ（Ｒ５）−Ｃ（Ｏ）−Ｎ（Ｈ）−ＲＡの尿素（マルチ）−（メタ）アクリレート（マルチ）−シラン前駆体化合物の少なくとも１つの反応生成物として形成された（コ）ポリマーを含み、
式中、
ＲＳは式
−Ｒ１−［Ｓｉ（Ｙｐ）（Ｒ２）３−ｐ］ｑのシラン含有基であり、
式中、
Ｒ１は、多価アルキレン、アリーレン、アルカリーレン、又はアラルキレン基であり、前記アルキレン、アリーレン、アルカリーレン、又はアラルキレン基は、場合により、１つ以上のカテナリー酸素原子を含有し、
Ｙは、加水分解性基であり、
Ｒ２は一価のアルキル又はアリール基であり、
ｐは１、２、又は３であり、
ｑは１〜５であり、
ＲＡは式
Ｒ１１−（Ａ）ｎの基を含有する（メタ）アクリル基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、Ｒ３はＨ、又はＣ１〜Ｃ４であり、ｎ＝１〜５であり、
Ｒ５は、Ｈ、Ｃ１〜Ｃ６アルキル若しくはシクロアルキル、又はＲＳであり、但し、次の条件：
ｎは２〜５であるか、Ｒ５はＲＳであるか、又はｑは２〜５である、のうちの少なくとも１つに該当する、プロセス。
［１７］
プロセスであって、
（ａ）（コ）ポリマーフィルム又は電子デバイスから選択される基材の主表面にベース（コ）ポリマーを適用することであって、前記電子デバイスには、更に有機発光デバイス（ＯＬＥＤ）、電気泳動発光デバイス、液晶ディスプレイ、薄膜トランジスタ、光起電力装置、又はこれらの組み合わせが含まれる、適用することと、
（ｂ）前記ベース（コ）ポリマー層上に酸化物層を適用することと、
（ｃ）前記酸化物層上に保護（コ）ポリマー層を成膜させることと、を含み、前記保護（コ）ポリマー層が、式
ＲＳ１−Ｎ（Ｒ４）−Ｃ（Ｏ）−Ｎ（Ｈ）−ＲＡ１の尿素（マルチ）−（メタ）アクリレート（マルチ）−シラン前駆体化合物の少なくとも１つの反応生成物を含み、
式中、
ＲＳ１は、式
−Ｒ１ｄ−Ｓｉ（Ｙｐ）（Ｒ２）３−ｐのシラン含有基であり、
Ｒ１ｄは、二価アルキレン、アリーレン、アルカリーレン、又はアラルキレン基であり、前記アルキレン、前記アリーレン、前記アルカリーレン、又は前記アラルキレン基は、場合により、１つ以上の
カテナリー酸素原子を含有し、
Ｙは、加水分解性基であり、
Ｒ２は一価のアルキル又はアリール基であり、かつ、
ｐは１、２、又は３であり、
ＲＡ１は、式
Ｒ１１ｄ−（Ａ）の基を含有する（メタ）アクリル基であり、
Ｒ１１ｄは、二価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、かつ
Ａは式Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、更に、Ｒ３はＨ、又はＣ１〜Ｃ４であり、
Ｒ４は、Ｈ、Ｃ１〜Ｃ６アルキル又はシクロアルキルである、プロセス。
［１８］
前記少なくとも１つの尿素（マルチ）−（メタ）アクリレート（マルチ）−シラン前駆体化合物が、化学反応を経て、前記酸化物層上の少なくとも一部分に保護（コ）ポリマー層を形成し、場合により、前記化学反応が、フリーラジカル重合反応、及び加水分解反応から選択される、項目１６又は１７のいずれかに記載のプロセス。
［１９］
それぞれの加水分解性基Ｙが、独立して、アルコキシ基、アセテート基、アリールオキシ基、及びハロゲンから選択される、項目１６〜１８のいずれかに記載のプロセス。
［２０］
前記加水分解性基Ｙのうち少なくともいくつかが、塩素である、項目１９に記載のプロセス。
［２１］
工程（ａ）が、
（ｉ）ベース（コ）ポリマー前駆体を蒸発させることと、
（ｉｉ）前記蒸発させたベース（コ）ポリマーを前記基材上に濃縮させること、並びに
（ｉｉｉ）前記蒸発させたベース（コ）ポリマーを硬化させて、前記ベース（コ）ポリマー層を形成すること、を含む、項目１６〜２０のいずれかに記載のプロセス。
［２２］
前記ベース（コ）ポリマー前駆体が、（メタ）アクリレートモノマーを含む、項目１６〜２１のいずれかに記載のプロセス。
［２３］
工程（ｂ）が、酸化物を前記ベース（コ）ポリマー層に蒸着して前記酸化物層を形成する工程を含み、成膜は、スパッタ蒸着、反応性スパッタリング、化学気相成長法、又はこれらの組み合わせを使用して実施される、項目１６〜２２のいずれかに記載のプロセス。
［２４］
工程（ｂ）が、前記ベース（コ）ポリマー層に無機酸化シリコンアルミニウム層を適用することを含む、項目１６〜２３のいずれかに記載のプロセス。
［２５］
工程（ｂ）及び（ｃ）を連続的に繰り返して前記保護（コ）ポリマー層及び前記酸化物層の複数の交互層を前記ベース（コ）ポリマー層上に形成することを更に含む、項目１６〜２４のいずれかに記載のプロセス。
［２６］
工程（ｃ）が、液体混合物から、前記少なくとも１つの尿素（マルチ）−（メタ）アクリレート（マルチ）−シラン前駆体化合物と、（メタ）アクリレート化合物とを共蒸発させること、あるいは別個の液体供給源から、前記少なくとも１つの尿素（マルチ）−（メタ）アクリレート（マルチ）−シラン前駆体化合物と（メタ）アクリレート化合物とを連続的に蒸発させること、のうち少なくとも１つを含み、場合により、前記液体混合物が約１０重量％以下の尿素（マルチ）−（メタ）アクリレート（マルチ）−シラン前駆体化合物を含む、項目１６〜２５のいずれかに記載のプロセス。
［２７］
工程（ｃ）が、前記尿素（マルチ）−（メタ）アクリレート（マルチ）−シラン前駆体化合物と前記（メタ）アクリレート化合物とを前記酸化物層上に同時濃縮すること、あるいは前記尿素（マルチ）−（メタ）アクリレート（マルチ）−シラン前駆体化合物と前記（メタ）アクリレート化合物とを前記酸化物層上に連続的に濃縮すること、のうち少なくとも１つを更に含む、項目２６に記載のプロセス。
［２８］
前記尿素（マルチ）−（メタ）アクリレート（マルチ）−シラン前駆体化合物と前記（メタ）アクリレート化合物とを反応させて、前記酸化物層上に保護（コ）ポリマー層を形成させることが、前記酸化物層の少なくとも一部分上で生じる、項目１６〜２７のいずれかに記載のプロセス。
【図１】
0006268175.tif 000021
【図２】
0006268175.tif 000022